(57)【要約】【課題】薄膜化された折曲げ可能な光学積層体を提供すること。【解決手段】第１保護層、偏光層、第１接着層、第１位相差層、第２接着層、第２位相差層および第２保護層がこの順に積層され、前記第２保護層の厚み（Ｂ）に対する前記第１保護層の厚み（Ａ）の比率（Ａ／Ｂ）が３．３以下である、光学積層体。【選択図】なし【特許請求の範囲】
【請求項１】
第１保護層、偏光層、第１接着層、第１位相差層、第２接着層、第２位相差層および第２保護層がこの順に積層され、前記第２保護層の厚み（Ｂ）に対する前記第１保護層の厚み（Ａ）の比率（Ａ／Ｂ）が３．３以下である、光学積層体。
【請求項２】
前記第２保護層は、以下の式（１）で定義される修正靱性が２３００ＭＰａ・％以上である、請求項１に記載の光学積層体。
修正靱性＝最大応力×最大ひずみ    （１）
〔ただし、最大応力および最大ひずみはそれぞれ、応力−ひずみ曲線における破壊点での応力およびひずみを示す〕
【請求項３】
前記第１保護層の厚みは１０μｍ〜２００μｍである、請求項１または２に記載の光学積層体。
【請求項４】
前記第２保護層の厚みは５μｍ〜１００μｍである、請求項１〜３のいずれか１項に記載の光学積層体。
【請求項５】
前記第１接着層および／または前記第２接着層の厚みは１μｍ以上である、請求項１〜４のいずれか１項に記載の光学積層体。
【請求項６】
請求項１〜５のいずれか１項に記載の光学積層体を含む表示装置。
【発明の詳細な説明】
【技術分野】
【０００１】
本発明は、光学積層体およびそれを含む表示装置に関する。
【背景技術】
【０００２】
液晶表示装置に用いる積層光学素子が提案されている（特許文献１）。
【先行技術文献】
【特許文献】
【０００３】
【特許文献１】特開２００１−３３７２２５号公報
【発明の概要】
【発明が解決しようとする課題】
【０００４】
近年、折曲げ可能な表示装置について開発が進められている。
【０００５】
本発明は、折曲げ可能な光学積層体を提供することを目的とする。
【課題を解決するための手段】
【０００６】
［１］  第１保護層、偏光層、第１接着層、第１位相差層、第２接着層、第２位相差層および第２保護層がこの順に積層され、前記第２保護層の厚み（Ｂ）に対する前記第１保護層の厚み（Ａ）の比率（Ａ／Ｂ）が３．３以下である、光学積層体。
［２］  前記第２保護層は、以下の式（１）で定義される修正靱性が２３００ＭＰａ・％以上である、［１］に記載の光学積層体。
修正靱性＝最大応力×最大ひずみ    （１）
〔ただし、最大応力および最大ひずみはそれぞれ、応力−ひずみ曲線における破壊点での応力およびひずみを示す〕
［３］  前記第１保護層の厚みは１０μｍ〜２００μｍである、［１］または［２］に記載の光学積層体。
［４］  前記第２保護層の厚みは５μｍ〜１００μｍである、［１］〜［３］のいずれかに記載の光学積層体。
［５］  前記第１接着層および／または前記第２接着層の厚みは１μｍ以上である、［１］〜［４］のいずれかに記載の光学積層体。
［６］  ［１］〜［５］のいずれかに記載の光学積層体を含む表示装置。
【発明の効果】
【０００７】
本発明によれば、折曲げ可能な表示装置を提供することができる。
【図面の簡単な説明】
【０００８】
【図１】本発明の一態様に係る光学積層体の概略断面図を示す。
【図２】本発明の積層体の製造方法を模式的に示す積層体の概略断面図である。
【図３】本発明の積層体の製造方法を模式的に示す積層体の概略断面図である。
【図４】本発明の積層体の製造方法を模式的に示す積層体の概略断面図である。
【図５】本発明の積層体の製造方法を模式的に示す積層体の概略断面図である。
【図６】本発明の積層体の製造方法を模式的に示す積層体の概略断面図である。
【図７】実施例における評価試験の方法を模式的に示す図である。
【発明を実施するための形態】
【０００９】
以下、図面を参照して、本発明の一態様に係る光学積層体（以下、光学積層体ともいう）について説明する。
【００１０】
＜光学積層体＞
図１に本発明の一態様に係る光学積層体の概略断面図を示す。光学積層体１０は、第１保護層１１、偏光層１２、第１接着層１３、第１位相差層１４、第２接着層１５、第２位相差層１６および第２保護層１７がこの順に積層された構成を有し、第２保護層１６の厚み（Ｂ）に対する第１保護層１１の厚み（Ａ）の比率（Ａ／Ｂ）が３．３以下であることにより、薄膜化されているにもかかわらず折曲げ可能である。折曲げ可能であるとは、折曲げ曲率２．５Ｒの折曲げ試験において良好な結果が得られることをいう。本発明の好ましい実施態様に係る光学積層体では、折曲げ曲率１Ｒの折曲げ試験において良好な結果が得られる。折曲げ曲率２．５Ｒおよび１Ｒの折曲げ試験は、後述の実施例において説明する方法に従って行われる。
【００１１】
光学積層体１０は、厚みが例えば２５μｍ〜１０００μｍであってよく、好ましくは３０μｍ〜５００μｍであり、より好ましくは３５μｍ〜２００μｍである。光学積層体１０の厚みが２５μｍ〜１０００μｍである場合には、光学積層体１０を用いる表示装置を薄膜化し易くなる傾向にある。
【００１２】
以下、光学積層体１０を構成する各層について説明する。
【００１３】
［第１保護層］
第１保護層１１は、表示装置を折曲げ可能とする観点から、例えば樹脂フィルムから構成されてよく、好ましくは透明樹脂フィルムから構成されてよい。樹脂フィルムは、長尺のロール状樹脂フィルムであってよく、枚葉状樹脂フィルムであってよい。連続的に製造できる点で長尺のロール状樹脂フィルムが好ましい。樹脂フィルムを構成する樹脂としては、例えば、ポリエチレン、ポリプロピレン、ノルボルネン系ポリマー等のポリオレフィン；環状オレフィン系樹脂；ポリビニルアルコール；ポリエチレンテレフタレート；ポリメタクリル酸エステル；ポリアクリル酸エステル；トリアセチルセルロース、ジアセチルセルロースおよびセルロースアセテートプロピオネート等のセルロースエステル；ポリエチレンナフタレート；ポリカーボネート；ポリスルホン；ポリエーテルスルホン；ポリエーテルケトン；ポリフェニレンスルフィド；ポリフェニレンオキシド；ポリイミド；ポリアミド；ポリアミドイミド等のプラスチックが挙げられる。中でも環状オレフィン系樹脂、セルロースエステル基材、ポリイミド、ポリアミドおよびポリアミドイミドが好ましい。第１保護層１１は、剥離されずに表示装置に組み込まれる層であることができる。
【００１４】
樹脂フィルムの厚みは、光学積層体１０の薄膜化の観点からは薄い方が好ましいが、あまりに薄いと耐衝撃性が確保しにくくなる傾向がある。樹脂フィルムの厚みは、例えば１０〜２００μｍであってよく、好ましくは３０〜１５０μｍ、より好ましくは５０〜１００μｍである。
【００１５】
第１保護層１１は、偏光層が形成されない側の表面もしくは両面に、ハードコート処理、反射防止処理、帯電防止処理等がなされてもよい。
【００１６】
（配向膜）
第１保護層１１は、配向膜を有していてよい。配向膜は、第１保護層１１上に形成される偏光層１２を構成する重合性液晶を所望の方向に液晶配向させる、配向規制力を有するものである。
【００１７】
配向膜は、重合性液晶の液晶配向を容易にする。水平配向、垂直配向、ハイブリッド配向、傾斜配向等の液晶配向の状態は、配向膜および重合性液晶の性質によって変化し、その組み合わせは任意に選択することができる。例えば、配向膜が配向規制力として水平配向を発現させる材料であれば、重合性液晶は水平配向またはハイブリッド配向を形成することができ、垂直配向を発現させる材料であれば、重合性液晶は垂直配向または傾斜配向を形成することができる。水平、垂直等の表現は、偏光層１２平面を基準とした場合の、配向した重合性液晶の長軸の方向を表す。例えば、垂直配向とは偏光層１２平面に対して垂直な方向に、配向した重合性液晶の長軸を有することである。ここでいう垂直とは、偏光層１２平面に対して９０°±２０°のことを意味する。
【００１８】
配向規制力は、配向膜が配向性ポリマーから形成されている場合は、表面状態やラビング条件によって任意に調整することが可能であり、光配向性ポリマーから形成されている場合は、偏光照射条件等によって任意に調整することが可能である。また、重合性液晶の、表面張力や液晶性等の物性を選択することにより、液晶配向を制御することもできる。
【００１９】
第１保護層１１と偏光層１２との間に形成される配向膜としては、配向膜上に偏光層１２を形成する際に使用される溶剤に不溶であり、また、溶剤の除去や液晶の配向のための加熱処理における耐熱性を有するものが好ましい。配向膜としては、配向性ポリマーからなる配向膜、光配向膜およびグルブ（ｇｒｏｏｖｅ）配向膜等が挙げられ、長尺のロール状樹脂フィルムに適用する場合には、配向方向を容易に制御できる点で、光配向膜が好ましい。
【００２０】
配向膜の厚みは、例えば１０ｎｍ〜５０００ｎｍの範囲であってよく、好ましくは１０ｎｍ〜１０００ｎｍの範囲であり、より好ましくは３０〜３００ｎｍである。
【００２１】
ラビング配向膜に用いられる配向性ポリマーとしては、分子内にアミド結合を有するポリアミドやゼラチン類、分子内にイミド結合を有するポリイミドおよびその加水分解物であるポリアミック酸、ポリビニルアルコール、アルキル変性ポリビニルアルコール、ポリアクリルアミド、ポリオキサゾール、ポリエチレンイミン、ポリスチレン、ポリビニルピロリドン、ポリアクリル酸およびポリアクリル酸エステル類等が挙げられる。中でも、ポリビニルアルコールが好ましい。これらの配向性ポリマーは、単独で用いてもよいし、２種以上を組み合わせて用いてもよい。
【００２２】
樹脂フィルムから構成される第１保護層上に配向性ポリマーからなる配向膜を形成する場合、配向膜は、通常、配向性ポリマーが溶剤に溶解した組成物（以下、「配向性ポリマー組成物」ともいう。）を樹脂フィルムに塗布し、溶剤を除去するか、または配向性ポリマー組成物を樹脂フィルムに塗布し、溶剤を除去し、ラビングすること（ラビング法）により得られる。
【００２３】
前記溶剤としては、水；メタノール、エタノール、エチレングリコール、イソプロピルアルコール、プロピレングリコール、メチルセロソルブ、ブチルセロソルブおよびプロピレングリコールモノメチルエーテル等のアルコール溶剤；酢酸エチル、酢酸ブチル、エチレングリコールメチルエーテルアセテート、γ−ブチロラクトン、プロピレングリコールメチルエーテルアセテートおよび乳酸エチル等のエステル溶剤；アセトン、メチルエチルケトン、シクロペンタノン、シクロヘキサノン、メチルアミルケトンおよびメチルイソブチルケトン等のケトン溶剤；ペンタン、ヘキサンおよびヘプタン等の脂肪族炭化水素溶剤；トルエンおよびキシレン等の芳香族炭化水素溶剤、アセトニトリル等のニトリル溶剤；テトラヒドロフランおよびジメトキシエタン等のエーテル溶剤；クロロホルムおよびクロロベンゼン等の塩素置換炭化水素溶剤；等が挙げられる。これら溶剤は、単独でもよいし、２種以上を組み合わせて用いてもよい。
【００２４】
配向性ポリマー組成物中の配向性ポリマーの濃度は、配向性ポリマーが、溶剤に完溶できる範囲であればよいが、溶液に対して固形分換算で０．１〜２０質量％が好ましく、０．１〜１０質量％がより好ましい。
【００２５】
配向性ポリマー組成物として、市販の配向膜材料をそのまま使用してもよい。市販の配向膜材料の例としては、サンエバー（登録商標）（日産化学工業株式会社製）またはオプトマー（登録商標）（ＪＳＲ株式会社製）等が挙げられる。
【００２６】
配向性ポリマー組成物を樹脂フィルムに塗布する方法としては、スピンコーティング法、エクストルージョン法、グラビアコーティング法、ダイコーティング法、バーコーティング法およびアプリケータ法等の塗布方法や、フレキソ法等の印刷法等の公知の方法が挙げられる。本発明の偏光板を、Ｒｏｌｌ−ｔｏ−Ｒｏｌｌ形式の連続的製造方法により製造する場合、当該塗布方法には通常、グラビアコーティング法、ダイコーティング法またはフレキソ法等の印刷法が採用される。
【００２７】
配向性ポリマー組成物に含まれる溶剤を除去することにより、配向性ポリマーの乾燥被膜が形成される。溶剤の除去方法としては、自然乾燥法、通風乾燥法、加熱乾燥法および減圧乾燥法等が挙げられる。
【００２８】
ラビングする方法としては、ラビング布が巻きつけられ、回転しているラビングロールに、配向性ポリマー組成物を樹脂フィルムに塗布しアニールすることにより樹脂フィルム表面に形成された配向性ポリマーの膜を、接触させる方法が挙げられる。
【００２９】
光配向膜は、通常、光反応性基を有するポリマーまたはモノマーおよび溶剤を含む組成物（以下、「光配向膜形成用組成物」ともいう）を樹脂フィルムに塗布し、偏光（好ましくは、偏光ＵＶ）を照射することで得られる。光配向膜は、照射する偏光の偏光方向を選択することにより、配向規制力の方向を任意に制御できる点でより好ましい。
【００３０】
光反応性基とは、光を照射することにより液晶配向能を生じる基をいう。具体的には、光を照射することで生じる分子の配向誘起または異性化反応、二量化反応、光架橋反応、または光分解反応のような、液晶配向能の起源となる光反応を生じるものである。当該光反応性基の中でも、二量化反応または光架橋反応を起こすものが、配向性に優れる点で好ましい。以上のような反応を生じうる光反応性基としては、不飽和結合、特に二重結合を有するものが好ましく、炭素−炭素二重結合（Ｃ＝Ｃ結合）、炭素−窒素二重結合（Ｃ＝Ｎ結合）、窒素−窒素二重結合（Ｎ＝Ｎ結合）、および炭素−酸素二重結合（Ｃ＝Ｏ結合）からなる群より選ばれる少なくとも一つを有する基がより好ましい。
【００３１】
Ｃ＝Ｃ結合を有する光反応性基としては例えば、ビニル基、ポリエン基、スチルベン基、スチルバゾ−ル基、スチルバゾリウム基、カルコン基およびシンナモイル基等が挙げられる。反応性の制御が容易であるという点や光配向時の配向規制力発現の観点から、カルコン基およびシンナモイル基が好ましい。Ｃ＝Ｎ結合を有する光反応性基としては、芳香族シッフ塩基および芳香族ヒドラゾン等の構造を有する基が挙げられる。Ｎ＝Ｎ結合を有する光反応性基としては、アゾベンゼン基、アゾナフタレン基、芳香族複素環アゾ基、ビスアゾ基およびホルマザン基等や、アゾキシベンゼンを基本構造とするものが挙げられる。Ｃ＝Ｏ結合を有する光反応性基としては、ベンゾフェノン基、クマリン基、アントラキノン基およびマレイミド基等が挙げられる。これらの基は、アルキル基、アルコキシ基、アリール基、アリルオキシ基、シアノ基、アルコキシカルボニル基、ヒドロキシル基、スルホン酸基およびハロゲン化アルキル基等の置換基を有していてもよい。
【００３２】
光配向膜形成用組成物の溶剤としては、光反応性基を有するポリマーおよびモノマーを溶解するものが好ましく、該溶剤としては、例えば、前記の配向性ポリマー組成物の溶剤として挙げられた溶剤等が挙げられる。
【００３３】
光配向膜形成用組成物に対する、光反応性基を有するポリマーまたはモノマーの含有量は、当該光反応性基を有するポリマーまたはモノマーの種類や製造しようとする光配向膜の厚さによって適宜調節できるが、０．２質量％以上とすることが好ましく、０．３〜１０質量％の範囲が特に好ましい。また、光配向膜の特性が著しく損なわれない範囲で、ポリビニルアルコールやポリイミド等の高分子材料や光増感剤が含まれていてもよい。
【００３４】
光配向膜形成用組成物を樹脂フィルムに塗布する方法としては、前述した配向性ポリマー組成物を樹脂フィルムに塗布する方法と同様の方法が挙げられる。塗布された光配向膜形成用組成物から、溶剤を除去する方法としては、例えば、配向性ポリマー組成物から溶剤を除去する方法と同じ方法が挙げられる。
【００３５】
偏光を照射するには、樹脂フィルム等の上に塗布された光配向膜形成用組成物から、溶剤を除去したものに直接、偏光を照射する形式でも、樹脂フィルム側から偏光を照射し、偏光を透過させて照射する形式でもよい。また、当該偏光は、実質的に平行光であることが特に好ましい。照射する偏光の波長は、光反応性基を有するポリマーまたはモノマーの光反応性基が、光エネルギーを吸収し得る波長領域のものがよい。具体的には、波長２５０〜４００ｎｍの範囲のＵＶ（紫外光）が特に好ましい。当該偏光照射に用いる光源としては、キセノンランプ、高圧水銀ランプ、超高圧水銀ランプ、メタルハライドランプ、ＫｒＦ、ＡｒＦ等の紫外光レーザー等が挙げられ、高圧水銀ランプ、超高圧水銀ランプおよびメタルハライドランプがより好ましい。これらのランプは、波長３１３ｎｍの紫外光の発光強度が大きいため好ましい。前記光源からの光を、適当な偏光子を通過して照射することにより、偏光を照射することができる。かかる偏光子としては、偏光フィルターやグラントムソン、グランテーラー等の偏光プリズムやワイヤーグリッドタイプの偏光子を用いることができる。
【００３６】
なお、ラビングまたは偏光照射を行う時に、マスキングを行えば、液晶配向の方向が異なる複数の領域（パターン）を形成することもできる。
【００３７】
グルブ（ｇｒｏｏｖｅ）配向膜は、膜表面に凹凸パターンまたは複数のグルブ（溝）を有する膜である。等間隔に並んだ複数の直線状のグルブを有する膜に液晶分子を置いた場合、その溝に沿った方向に液晶分子が配向する。
【００３８】
グルブ配向膜を得る方法としては、感光性ポリイミド膜表面にパターン形状のスリットを有する露光用マスクを介して露光後、現像およびリンス処理を行って凹凸パターンを形成する方法、表面に溝を有する板状の原盤に、硬化前のＵＶ硬化性樹脂の層を形成し、樹脂層を樹脂フィルムへ移してから硬化する方法、および樹脂フィルム上に形成した硬化前のＵＶ硬化性樹脂の膜に、複数の溝を有するロール状の原盤を押し当てて凹凸を形成し、その後硬化する方法等が挙げられる。具体的には、特開平６−３４９７６号公報および、特開２０１１−２４２７４３号公報記載の方法等が挙げられる。
【００３９】
配向乱れの小さな配向を得るためには、グルブ配向膜の凸部の幅は０．０５μｍ〜５μｍであることが好ましく、凹部の幅は０．１μｍ〜５μｍであることが好ましく、凹凸の段差の深さは２μｍ以下であることが好ましく、０．０１μｍ〜１μｍ以下であることが好ましい。
【００４０】
［偏光層］
偏光層１２は、１以上の重合性液晶化合物〔以下、重合性液晶（ａ）ともいう〕および二色性色素を含む層であれば特に限定されない。偏光層１２が光学積層体１０平面方向での偏光特性を有する場合、二色性色素と重合性液晶（ａ）が、光学積層体１０平面に対して水平配向した状態で重合性液晶（ａ）を硬化すればよく、偏光層２０が光学積層体１０の厚み方向での偏光特性を有する場合、二色性色素と重合性液晶（ａ）とが、光学積層体１０平面に対して垂直配向した状態で重合性液晶（ａ）を硬化すればよい。偏光層１２は、コーティング層であることが好ましく、例えば後述する組成物（Ａ）の硬化物であってよい。
【００４１】
偏光層１２は、例えば０．５〜１０μｍの範囲であってよく、好ましくは１〜８μｍの範囲であり、より好ましくは１．５〜５μｍの範囲である。
【００４２】
偏光層１２は、例えば１以上の重合性液晶（ａ）と二色性色素とを含有する偏光層形成用組成物（以下、組成物（Ａ）ともいう）を、第１保護層または配向膜上に塗布し、得られた塗膜中の重合性液晶（ａ）を重合させることにより形成することができる。
【００４３】
（重合性液晶）
重合性液晶（ａ）は、重合性基を有し、かつ液晶性を有する化合物である。重合性基は、重合反応に関与する基を意味し、光重合性基であることが好ましい。ここで、光重合性基とは、後述する光重合開始剤から発生した活性ラジカルや酸等によって重合反応に関与し得る基のことをいう。重合性基としては、ビニル基、ビニルオキシ基、１−クロロビニル基、イソプロペニル基、４−ビニルフェニル基、アクリロイルオキシ基、メタクリロイルオキシ基、オキシラニル基、オキセタニル基等が挙げられる。中でも、アクリロイルオキシ基、メタクリロイルオキシ基、ビニルオキシ基、オキシラニル基およびオキセタニル基が好ましく、アクリロイルオキシ基がより好ましい。液晶性はサーモトロピック液晶でもリオトロピック液晶でもよいが、後述する二色性色素と混合する場合には、サーモトロピック液晶が好ましい。
【００４４】
重合性液晶（ａ）がサーモトロピック液晶である場合は、ネマチック液晶相を示すサーモトロピック性液晶化合物であってもよいし、スメクチック液晶相を示すサーモトロピック性液晶化合物であってもよい。重合反応により硬化膜として偏光機能を発現する際には、重合性液晶（ａ）が示す液晶状態は、スメクチック相であることが好ましく、高次スメクチック相であれば高性能化の観点からより好ましい。中でも、スメクチックＢ相、スメクチックＤ相、スメクチックＥ相、スメクチックＦ相、スメクチックＧ相、スメクチックＨ相、スメクチックＩ相、スメクチックＪ相、スメクチックＫ相またはスメクチックＬ相を形成する高次スメクチック液晶化合物がより好ましく、スメクチックＢ相、スメクチックＦ相またはスメクチックＩ相を形成する高次スメクチック液晶化合物がさらに好ましい。重合性液晶（ａ）が形成する液晶相がこれらの高次スメクチック相であると、偏光性能のより高い偏光層を製造することができる。また、このように偏光性能の高い偏光層はＸ線回折測定においてヘキサチック相やクリスタル相といった高次構造由来のブラッグピークが得られるものである。当該ブラッグピークは分子配向の周期構造に由来するピークであり、その周期間隔が３〜６Åである膜を得ることができる。本発明の偏光層は、この重合性液晶（ａ）がスメクチック相の状態で重合された重合性液晶（ａ）の重合体を含むことが、より高い偏光特性が得られるという観点から好ましい。
【００４５】
このような化合物としては、具体的には、下記式（Ｉ）で表される化合物（以下、化合物（Ｉ）ともいう）等が挙げられる。当該重合性液晶（ａ）は、単独で用いてもよいし、２種以上を組み合わせて用いてもよい。
【００４６】
【化１】
2019197168.tif 000002
［式（Ｉ）中、
Ｘ１、Ｘ２およびＸ３は、それぞれ独立に、２価の芳香族基または２価の脂環式炭化水素基を表し、ここで、該２価の芳香族基または２価の脂環式炭化水素基に含まれる水素原子は、ハロゲン原子、炭素数１〜４のアルキル基、炭素数１〜４のフルオロアルキル基、炭素数１〜４のアルコキシ基、シアノ基またはニトロ基に置換されていてもよく、該２価の芳香族基または２価の脂環式炭化水素基を構成する炭素原子が、酸素原子または硫黄原子または窒素原子に置換されていてもよい。ただし、Ｘ１、Ｘ２およびＸ３のうち少なくとも１つは、置換基を有していてもよい１，４−フェニレン基または置換基を有していてもよいシクロヘキサン−１，４−ジイル基である。
Ｙ１、Ｙ２、Ｗ１およびＷ２は、互いに独立に、単結合または二価の連結基である。
Ｖ１およびＶ２は、互いに独立に、置換基を有していてもよい炭素数１〜２０のアルカンジイル基を表し、該アルカンジイル基を構成する−ＣＨ２−は、−Ｏ−、−Ｓ−または−ＮＨ−に置き換わっていてもよい。
Ｕ１およびＵ２は、互いに独立に、重合性基または水素原子を表し、少なくとも１つは重合性基である。］
【００４７】
化合物（Ｉ）において、Ｘ１、Ｘ２およびＸ３のうち少なくとも１つは、置換基を有していてもよい１，４−フェニレン基、または置換基を有していてもよいシクロヘキサン−１，４−ジイル基である。特に、Ｘ１およびＸ３は置換基を有していてもよいシクロヘキサン−１，４−ジイル基であることが好ましく、該シクロへキサン−１，４−ジイル基は、トランス−シクロへキサン−１，４−ジイル基であることがさらに好ましい。トランス−シクロへキサン−１，４−ジイル基の構造を含む場合、スメクチック液晶性が発現しやすい傾向にある。また、置換基を有していてもよい１，４−フェニレン基、または置換基を有していてもよいシクロへキサン−１，４−ジイル基が任意に有する置換基としては、メチル基、エチル基およびブチル基などの炭素数１〜４のアルキル基、シアノ基および塩素原子、フッ素原子などのハロゲン原子が挙げられる。好ましくは無置換である。
【００４８】
Ｙ１およびＹ２は、互いに独立に、単結合、−ＣＨ２ＣＨ２−、−ＣＨ２Ｏ−、−ＣＯＯ−、−ＯＣＯ−、−Ｎ＝Ｎ−、−ＣＲａ＝ＣＲｂ−、−Ｃ≡Ｃ−または−ＣＲａ＝Ｎ−が好ましく、ＲａおよびＲｂは、互いに独立に、水素原子または炭素数１〜４のアルキル基を表す。Ｙ１およびＹ２は、−ＣＨ２ＣＨ２−、−ＣＯＯ−、−ＯＣＯ−または単結合であることがより好ましく、Ｘ１、Ｘ２およびＸ３が全てシクロヘキサン−１，４−ジイル基を含まない場合、Ｙ１およびＹ２が互いに異なる結合方式であることがより好ましい。Ｙ１およびＹ２が互いに異なる結合方式である場合には、スメクチック液晶性が発現しやすい傾向にある。
【００４９】
Ｗ１およびＷ２は、互いに独立に、単結合、−Ｏ−、−Ｓ−、−ＣＯＯ−またはＯＣＯ−が好ましく、互いに独立に単結合または−Ｏ−であることがより好ましい。
【００５０】
Ｖ１およびＶ２で表される炭素数１〜２０のアルカンジイル基としては、メチレン基、エチレン基、プロパン−１，３−ジイル基、ブタン−１，３−ジイル基、ブタン−１，４−ジイル基、ペンタン−１，５−ジイル基、ヘキサン−１，６−ジイル基、ヘプタン−１，７−ジイル基、オクタン−１，８−ジイル基、デカン−１，１０−ジイル基、テトラデカン−１，１４−ジイル基およびイコサン−１，２０−ジイル基などが挙げられる。Ｖ１およびＶ２は、好ましくは炭素数２〜１２のアルカンジイル基であり、より好ましくは直鎖状の炭素数６〜１２のアルカンジイル基である。直鎖状の炭素数６〜１２のアルカンジイル基とすることで結晶性が向上し、スメクチック液晶性を発現しやすい傾向にある。
【００５１】
置換基を有していてもよい炭素数１〜２０のアルカンジイル基が任意に有する置換基としては、シアノ基および塩素原子、フッ素原子などのハロゲン原子などが挙げられるが、該アルカンジイル基は、無置換であることが好ましく、無置換かつ直鎖状のアルカンジイル基であることがより好ましい。
【００５２】
Ｕ１およびＵ２は、ともに重合性基であると好ましく、ともに光重合性基であるとより好ましい。光重合性基を有する重合性液晶化合物は、熱重合性基よりも低温条件下で重合できるため、液晶がより秩序度の高い状態で重合体を形成できる点で有利である。
【００５３】
Ｕ１およびＵ２で表される重合性基は互いに異なっていてもよいが、同一であると好ましい。重合性基としては、ビニル基、ビニルオキシ基、１−クロロビニル基、イソプロペニル基、４−ビニルフェニル基、アクリロイルオキシ基、メタクリロイルオキシ基、オキシラニル基、オキセタニル基等が挙げられる。中でも、アクリロイルオキシ基、メタクリロイルオキシ基、ビニルオキシ基、オキシラニル基およびオキセタニル基が好ましく、メタクリロイルオキシ基、あるいは、アクリロイルオキシ基がより好ましい。
【００５４】
このような重合性液晶化合物としては、例えば、以下のようなものが挙げられる。
【化２】
2019197168.tif 000003
【００５５】
【化３】
2019197168.tif 000004
【００５６】
【化４】
2019197168.tif 000005
【００５７】
【化５】
2019197168.tif 000006
【００５８】
例示した前記化合物の中でも、式（１−２）、式（１−３）、式（１−４）、式（１−６）、式（１−７）、式（１−８）、式（１−１３）、式（１−１４）および式（１−１５）で表される化合物からなる群より選ばれる少なくとも１種が好ましい。
【００５９】
例示した化合物（Ｉ）は、単独または組み合わせて、偏光層１２に用いることができる。また、２種以上の重合性液晶（ａ）を組み合わせる場合には、少なくとも１種が化合物（Ｉ）であることが好ましく、２種以上が化合物（Ｉ）であることがより好ましい。２種以上の重合性液晶（ａ）を組み合わせることにより、液晶−結晶相転移温度以下の温度でも一時的に液晶性を保持することができる場合がある。２種類の重合性液晶（ａ）を組み合わせる場合の質量比としては、通常、１：９９〜５０：５０であり、好ましくは５：９５〜５０：５０であり、より好ましくは１０：９０〜５０：５０である。
【００６０】
化合物（Ｉ）は、例えば、Ｌｕｂ  eｔ  aｌ.  Ｒｅｃｌ．Ｔｒａｖ．Ｃｈｉｍ．Ｐａｙｓ−Ｂａｓ，１１５，３２１−３２８（１９９６）、または特許第４７１９１５６号等に記載の公知方法で製造される。
【００６１】
偏光層１２中における重合性液晶（ａ）の含有割合は、偏光層１２を形成する組成物（Ａ）の固形分１００質量部に対して、通常５０〜９９．５質量部であり、好ましくは６０〜９９質量部であり、より好ましくは７０〜９８質量部であり、さらに好ましくは８０〜９７質量部である。重合性液晶の含有割合が上記範囲内であれば、配向性が高くなる傾向がある。ここで、固形分とは、組成物（Ａ）から溶剤を除いた成分の合計量のことをいう。
【００６２】
（二色性色素）
二色性色素とは、分子の長軸方向における吸光度と、短軸方向における吸光度とが異なる性質を有する色素をいう。二色性色素としては、可視光を吸収する特性を有する特性を有する事が好ましく、３８０〜６８０ｎｍの範囲に吸収極大波長（λＭＡＸ）を有するものがより好ましい。このような二色性色素としては、例えば、アクリジン色素、オキサジン色素、シアニン色素、ナフタレン色素、アゾ色素およびアントラキノン色素などが挙げられるが、中でもアゾ色素が好ましい。アゾ色素としては、モノアゾ色素、ビスアゾ色素、トリスアゾ色素、テトラキスアゾ色素およびスチルベンアゾ色素などが挙げられ、好ましくはビスアゾ色素およびトリスアゾ色素である。二色性色素は単独でも、組み合わせてもよいが、可視光全域で吸収を得るためには、３種類以上の二色性色素を組み合わせるのが好ましく、３種類以上のアゾ色素を組み合わせるのがより好ましい。
【００６３】
アゾ色素としては、例えば、式（ＩＩ）で表される化合物（以下、「化合物（ＩＩ）」ということもある）が挙げられる。
Ｔ１−Ａ１（−Ｎ＝Ｎ−Ａ２）ｐ−Ｎ＝Ｎ−Ａ３−Ｔ２（ＩＩ）
［式（ＩＩ）中、
Ａ１およびＡ２およびＡ３は、互いに独立に、置換基を有していてもよい１，４−フェニレン基、ナフタレン−１，４−ジイル基または置換基を有していてもよい２価の複素環基を表し、Ｔ１およびＴ２は電子吸引基あるいは電子放出基であり、アゾ結合面内に対して実質的に１８０°の位置に有する。ｐは０〜４の整数を表す。ｐが２以上である場合、各々のＡ２は互いに同一でも異なっていてもよい。可視域に吸収を示す範囲で−Ｎ＝Ｎ−結合が−Ｃ＝Ｃ−、−ＣＯＯ−、−ＮＨＣＯ−。−Ｎ＝ＣＨ−結合に置き換わっていてもよい。］
【００６４】
Ａ１およびＡ２およびＡ３における１，４−フェニレン基、ナフタレン−１，４−ジイル基および２価の複素環基が任意に有する置換基としては、メチル基、エチル基およびブチル基などの炭素数１〜４のアルキル基；メトキシ基、エトキシ基およびブトキシ基などの炭素数１〜４のアルコキシ基；トリフルオロメチル基などの炭素数１〜４のフッ化アルキル基；シアノ基；ニトロ基；塩素原子、フッ素原子などのハロゲン原子；アミノ基、ジエチルアミノ基およびピロリジノ基などの置換または無置換アミノ基（置換アミノ基とは、炭素数１〜６のアルキル基を１つまたは２つ有するアミノ基、あるいは２つの置換アルキル基が互いに結合して炭素数２〜８のアルカンジイル基を形成しているアミノ基を意味する。無置換アミノ基は、−ＮＨ２である。）が挙げられる。なお、炭素数１〜６のアルキル基としては、メチル基、エチル基およびヘキシル基などが挙げられる。炭素数２〜８のアルカンジイル基としては、エチレン基、プロパン−１，３−ジイル基、ブタン−１，３−ジイル基、ブタン−１，４−ジイル基、ペンタン−１，５−ジイル基、ヘキサン−１，６−ジイル基、ヘプタン−１，７−ジイル基、オクタン−１，８−ジイル基などが挙げられる。スメクチック液晶のような高秩序液晶構造中に包摂するためには、Ａ１およびＡ２およびＡ３は無置換または水素がメチル基またはメトキシ基で置換された１，４−フェニレン基、または２価の複素環基が好ましく、ｐは０または１である事が好ましい。中でもｐが１であり、かつ、Ａ１およびＡ２およびＡ３の３つの構造のうち少なくとも２つが１，４−フェニレン基である事が分子合成の簡便さと高い性能の両方を有するという点でより好ましい。
【００６５】
２価の複素環基としては、キノリン、チアゾール、ベンゾチアゾール、チエノチアゾール、イミダゾール、ベンゾイミダゾール、オキサゾールおよびベンゾオキサゾールから２個の水素原子を除いた基が挙げられる。Ａ２が２価の複素環基の場合には、分子結合角度が実質的に１８０°となる構造が好ましく、具体的には、二つの５員環が縮合したベンゾチアゾール、ベンゾイミダゾール、ベンゾオキサゾール構造がより好ましい。
【００６６】
Ｔ１およびＴ２は電子吸引基あるいは電子放出基であり、異なる構造である事が好ましく、Ｔ１が電子吸引基およびＴ２電子放出基、あるいはＴ１が電子放出基およびＴ２電子吸引基の関係である事がさらに好ましい。具体的には、Ｔ１およびＴ２は互いに独立に炭素数１〜４のアルキル基、炭素数１〜４のアルコキシ基、シアノ基、ニトロ基、炭素数１〜６のアルキル基を１つまたは２つ有するアミノ基、あるいは２つの置換アルキル基が互いに結合して炭素数２〜８のアルカンジイル基を形成しているアミノ基、またはトリフルオロメチル基が好ましく、中でもスメクチック液晶のような高秩序液晶構造中に包摂するためには、分子の排除体積がより小さい構造体である必要があるため、炭素数１〜６のアルキル基、炭素数１〜６のアルコキシ基、シアノ基、炭素数１〜６のアルキル基を１つまたは２つ有するアミノ基、あるいは２つの置換アルキル基が互いに結合して炭素数２〜８のアルカンジイル基を形成しているアミノ基が好ましい。
【００６７】
このようなアゾ色素としては、例えば、以下のようなものが挙げられる。
【００６８】
【化６】
2019197168.tif 000007
【００６９】
【化７】
2019197168.tif 000008
【００７０】
式（２−１）〜（２−６）中、
Ｂ１〜Ｂ２０は、互いに独立に、水素原子、炭素数１〜６のアルキル基、炭素数１〜６のアルコキシ基、シアノ基、ニトロ基、置換または無置換のアミノ基（置換アミノ基および無置換アミノ基の定義は前記のとおり）、塩素原子またはトリフルオロメチル基を表す。高い偏光性能が得られる観点から、Ｂ２、Ｂ６、Ｂ９、Ｂ１４、Ｂ１８、Ｂ１９は水素原子またはメチル基が好ましく、水素原子がより好ましい。
ｎ１〜ｎ４は、それぞれ独立に０〜３の整数を表す。
ｎ１が２以上である場合、複数のＢ２はそれぞれ同一であってもよいし、異なっていてもよく、
ｎ２が２以上である場合、複数のＢ６はそれぞれ同一であってもよいし、異なっていてもよく、
ｎ３が２以上である場合、複数のＢ９はそれぞれ同一であってもよいし、異なっていてもよく、
ｎ４が２以上である場合、複数のＢ１４はそれぞれ同一であってもよいし、異なっていてもよい。
【００７１】
前記アントラキノン色素としては、式（２−７）で表される化合物が好ましい。
【００７２】
【化８】
2019197168.tif 000009
【００７３】
［式（２−７）中、
Ｒ１〜Ｒ８は、互いに独立に、水素原子、−Ｒｘ、−ＮＨ２、−ＮＨＲｘ、−ＮＲｘ２、−ＳＲｘまたはハロゲン原子を表す。
Ｒｘは、炭素数１〜４のアルキル基または炭素数６〜１２のアリール基を表す。］
【００７４】
前記オキサジン色素としては、式（２−８）で表される化合物が好ましい。
【００７５】
【化９】
2019197168.tif 000010
【００７６】
［式（２−８）中、
Ｒ９〜Ｒ１５は、互いに独立に、水素原子、−Ｒｘ、−ＮＨ２、−ＮＨＲｘ、−ＮＲｘ２、−ＳＲｘまたはハロゲン原子を表す。
Ｒｘは、炭素数１〜４のアルキル基または炭素数６〜１２のアリール基を表す。］
【００７７】
前記アクリジン色素としては、式（２−９）で表される化合物が好ましい。
【００７８】
【化１０】
2019197168.tif 000011
【００７９】
［式（２−９）中、
Ｒ１６〜Ｒ２３は、互いに独立に、水素原子、−Ｒｘ、−ＮＨ２、−ＮＨＲｘ、−ＮＲｘ２、−ＳＲｘまたはハロゲン原子を表す。
Ｒｘは、炭素数１〜４のアルキル基または炭素数６〜１２のアリール基を表す。］
【００８０】
式（２−７）、式（２−８）および式（２−９）における、Ｒｘで表される炭素数１〜４のアルキル基としては、メチル基、エチル基、プロピル基、ブチル基、ペンチル基およびヘキシル基等が挙げられ、炭素数６〜１２のアリール基としては、フェニル基、トルイル基、キシリル基およびナフチル基等が挙げられる。
【００８１】
前記シアニン色素としては、式（２−１０）で表される化合物および式（２−１１）で表される化合物が好ましい。
【００８２】
【化１１】
2019197168.tif 000012
【００８３】
［式（２−１０）中、
Ｄ１およびＤ２は、互いに独立に、式（２−１０ａ）〜式（２−１０ｄ）のいずれかで表される基を表す。
【化１２】
2019197168.tif 000013
ｎ５は１〜３の整数を表す。］
【００８４】
【化１３】
2019197168.tif 000014
【００８５】
［式（２−１１）中、
Ｄ３およびＤ４は、互いに独立に、式（２−１１ａ）〜式（２−１１ｈ）のいずれかで表される基を表す。
【化１４】
2019197168.tif 000015
ｎ６は１〜３の整数を表す。］
【００８６】
二色性色素の含有量（複数種含む場合にはその合計量）は、良好な光吸収特性を得る観点から、重合性液晶（ａ）１００質量部に対して、通常０．１〜３０質量部であり、好ましくは１〜２０質量部であり、より好ましくは３〜１５質量部である。二色性色素の含有量がこの範囲より少ないと光吸収が不十分となり、十分な偏光性能が得られず、この範囲よりも多いと液晶分子の配向を阻害する場合がある。
【００８７】
［第１接着層］
光学積層体１０は、偏光層１２と第１位相差層１４との間に第１接着層１３を有する。第１接着層１３は、粘着剤、接着剤またはこれらの組み合わせから形成することができる。第１接着層１３は、通常１層であるが、２層以上であってもよい。第１接着層１３は、偏光層１２または第１位相差層１４に接して形成されることができる。
【００８８】
粘着剤としては、（メタ）アクリル系粘着剤、スチレン系粘着剤、シリコーン系粘着剤、ゴム系粘着剤、ウレタン系粘着剤、ポリエステル系粘着剤、エポキシ系共重合体粘着剤等を用いることができる。
【００８９】
接着剤としては、例えば、水系接着剤、活性エネルギー線硬化型接着剤、粘着剤等のうち１または２種以上を組み合せて形成することができる。水系接着剤としては、例えばポリビニルアルコール系樹脂水溶液、水系二液型ウレタン系エマルジョン接着剤等を挙げることができる。活性エネルギー線硬化型接着剤としては、紫外線等の活性エネルギー線を照射することによって硬化する接着剤であり、例えば重合性化合物および光重合性開始剤を含むもの、光反応性樹脂を含むもの、バインダー樹脂および光反応性架橋剤を含むもの等を挙げることができる。上記重合性化合物としては、光硬化性エポキシ系モノマー、光硬化性アクリル系モノマー、光硬化性ウレタン系モノマー等の光重合性モノマーや、これらモノマーに由来するオリゴマー等を挙げることができる。上記光重合開始剤としては、紫外線等の活性エネルギー線を照射して中性ラジカル、アニオンラジカル、カチオンラジカルといった活性種を発生する物質を含むものを挙げることができる。
【００９０】
第１接着層１３の厚みは、例えば１μｍ以上であってよく、好ましくは１μｍ〜２５μｍ、より好ましくは２μｍ〜１５μｍ、さらに好ましくは２．５μｍ〜５μｍである。第１接着層１３の厚みが１μｍ以上であれば、光学積層体１０を折曲げたときに応力が緩和され、光学積層体１０にクラックが発生しにくくなる傾向にある。
【００９１】
［第１位相差層］
第１位相差層１４は、１以上の重合性液晶（以下、重合性液晶（ｂ）ともいう）を重合することにより形成することができる。第１位相差層１４は、コーティング層であることが好ましく、例えば後述する組成物（Ｂ）の硬化物であってよい。第１位相差層１４は、ポジティブＡプレートであることができ、λ／４板またはλ／２板であることができる。第１位相差層１４は、ポジティブＣプレートであることができる。
【００９２】
第１位相差層１４は、例えば１以上の重合性液晶（ｂ）を含有する組成物（以下、組成物（Ｂ）ともいう）を、基材（以下、第１基材ともいう）上に塗布し、得られた塗膜中の重合性液晶（ｂ）を重合して得ることができる。第１位相差層１４および第１基材からなる積層体（以下、積層体３ともいう）は、第１保護層１１、偏光層１２および第１接着層１３を有する積層体（以下、積層体１ともいう）へ第１接着層１３を介して貼合されることができる。積層体３は、第２保護層１７、第２位相差層１６および第２接着層１５を有する積層体（以下、積層体２ともいう）へ第２接着層１５を介して、貼合されることができる。いずれの場合においても、貼合面は第１位相差層１４とすることができる。積層体１に貼合わせた後、または積層体２に貼合わせた後、第１基材は剥離することができる。組成物（Ｂ）を塗布する第１基材は、配向膜を有することができる。配向膜の例としては、第１保護層１１上に形成する配向膜について例示した配向膜が適用される。
【００９３】
光学積層体１０が円偏光板であり、第１位相差層１４および第２位相差層１６が、それぞれλ／４板およびポジティブＣプレートである場合、偏光層１２の吸収軸と第１位相差層１４遅相軸とのなす角は、４５°とすることができる。
【００９４】
光学積層体１０が円偏光板であり、第１位相差層１４および第２位相差層１６が、それぞれλ／４板およびλ／２板である場合、偏光層１２の吸収軸と第１位相差層１４遅相軸とのなす角を「α」、偏光層１２の吸収軸と第２位相差層１６遅相軸とのなす角を「β」とする場合、下記の関係式になるように積層することができる。
【数１】
2019197168.tif 000016
【００９５】
重合性液晶（ｂ）が有する重合性基としては、ビニル基、ビニルオキシ基、１−クロロビニル基、イソプロペニル基、４−ビニルフェニル基、アクリロイルオキシ基、メタクリロイルオキシ基、オキシラニル基、オキセタニル基等が挙げられる。中でも、アクリロイルオキシ基、メタクリロイルオキシ基、ビニルオキシ基、オキシラニル基およびオキセタニル基が好ましく、アクリロイルオキシ基がより好ましい。重合性液晶（ｂ）の液晶性はサーモトロピック性液晶でもリオトロピック液晶でもよく、サーモトロピック液晶を秩序度で分類すると、ネマチック液晶でもスメクチック液晶でもよい。
【００９６】
中でも、製膜の容易さという観点からサーモトロピック性のネマチック液晶が好ましく、下記式（ＩＩＩ）で表される化合物（以下、化合物（ＩＩＩ）ともいう）が好ましい。当該重合性液晶は、単独で用いてもよいし、組み合わせてもよい。
【００９７】
【化１５】
2019197168.tif 000017
［式（ＩＩＩ）中、
Ｘ１は、酸素原子、硫黄原子またはＮＲ１−を表わす。Ｒ１は、水素原子または炭素数１〜４のアルキル基を表わす。
Ｙ１は、置換基を有していてもよい炭素数６〜１２の１価の芳香族炭化水素基または置換基を有していてもよい炭素数３〜１２の１価の芳香族複素環式基を表わす。
Ｑ３およびＱ４は、それぞれ独立に、水素原子、置換基を有していてもよい炭素数１〜２０の１価の脂肪族炭化水素基、炭素数３〜２０の１価の脂環式炭化水素基、置換基を有していてもよい炭素数６〜２０の１価の芳香族炭化水素基、ハロゲン原子、シアノ基、ニトロ基、−ＮＲ２Ｒ３または−ＳＲ２を表わすか、または、Ｑ３とＱ４とが互いに結合して、これらが結合する炭素原子とともに芳香環または芳香族複素環を形成する。Ｒ２およびＲ３は、それぞれ独立に、水素原子または炭素数１〜６のアルキル基を表わす。
Ｄ１およびＤ２は、それぞれ独立に、単結合、−Ｃ（＝Ｏ）−Ｏ−、−Ｃ（＝Ｓ）−Ｏ−、−ＣＲ４Ｒ５−、−ＣＲ４Ｒ５−ＣＲ６Ｒ７−、−Ｏ−ＣＲ４Ｒ５−、−ＣＲ４Ｒ５−Ｏ−ＣＲ６Ｒ７−、−ＣＯ−Ｏ−ＣＲ４Ｒ５−、−Ｏ−ＣＯ−ＣＲ４Ｒ５−、−ＣＲ４Ｒ５−Ｏ−ＣＯ−ＣＲ６Ｒ７−、−ＣＲ４Ｒ５−ＣＯ−Ｏ−ＣＲ６Ｒ７−またはＮＲ４−ＣＲ５Ｒ６−またはＣＯ−ＮＲ４−を表わす。
Ｒ４、Ｒ５、Ｒ６およびＲ７は、それぞれ独立に、水素原子、フッ素原子または炭素数１〜４のアルキル基を表わす。
Ｇ１およびＧ２は、それぞれ独立に、炭素数５〜８の２価の脂環式炭化水素基を表わし、該脂環式炭化水素基を構成するメチレン基は、酸素原子、硫黄原子またはＮＨ−に置き換っていてもよく、該脂環式炭化水素基を構成するメチン基は、第三級窒素原子に置き換っていてもよい。
Ｌ１およびＬ２は、それぞれ独立に、１価の有機基を表わし、Ｌ１およびＬ２のうちの少なくとも一つは、重合性基を有する。］
【００９８】
化合物（ＩＩＩ）におけるＬ１は、下記式（ＩＩＩ−１）で表される基であると好ましく、また、Ｌ２は式（ＩＩＩ−２）で表される基であると好ましい。
Ｐ１−Ｆ１−（Ｂ１−Ａ１）ｋ−Ｅ１−          （ＩＩＩ−１）
Ｐ２−Ｆ２−（Ｂ２−Ａ２）ｌ−Ｅ２−          （ＩＩＩ−２）
［式（ＩＩＩ−１）および式（ＩＩＩ−２）中、
Ｂ１、Ｂ２、Ｅ１およびＥ２は、それぞれ独立に、−ＣＲ４Ｒ５−、−ＣＨ２−ＣＨ２−、−Ｏ−、−Ｓ−、−ＣＯ−Ｏ−、−Ｏ−ＣＯ−Ｏ−、−ＣＳ−Ｏ−、−Ｏ−ＣＳ−Ｏ−、−ＣＯ−ＮＲ1−、−Ｏ−ＣＨ２−、−Ｓ−ＣＨ２−または単結合を表わす。
Ａ１およびＡ２は、それぞれ独立に、炭素数５〜８の２価の脂環式炭化水素基または炭素数６〜１８の２価の芳香族炭化水素基を表わし、該脂環式炭化水素基を構成するメチレン基は、酸素原子、硫黄原子またはＮＨ−に置き換っていてもよく、該脂環式炭化水素基を構成するメチン基は、第三級窒素原子に置き換っていてもよい。
ｋおよびｌは、それぞれ独立に、０〜３の整数を表わす。
Ｆ１およびＦ２は、炭素数１〜１２の２価の脂肪族炭化水素基を表わす。
Ｐ１は、重合性基を表わす。
Ｐ２は、水素原子または重合性基を表わす。
Ｒ４およびＲ５は、それぞれ独立に、水素原子、フッ素原子または炭素数１〜４のアルキル基を表わす。］
【００９９】
好ましい化合物（ＩＩＩ）としては、特開２０１１−２０７７６５号公報に記載の化合物が挙げられる。
【０１００】
重合性液晶（ｂ）の具体例としては、液晶便覧（液晶便覧編集委員会編、丸善（株）平成１２年１０月３０日発行）の「３．８．６  ネットワーク（完全架橋型）」、「６．５．１  液晶材料  ｂ．重合性ネマチック液晶材料」に記載された化合物の中で重合性基を有する化合物が挙げられる。
【０１０１】
第１位相差層１４の厚みは、例えば０．５μｍ〜５μｍであってよく、好ましくは１μｍ〜４μｍであり、より好ましくは２μｍ〜３．５μｍである。
【０１０２】
［第２接着層］
光学積層体１０は、第１位相差層１４と第２位相差層１６との間に第２接着層１５を有する。第２接着層１５は、粘着剤、接着剤またはこれらの組み合わせから形成することができる。第２接着層１５は、通常１層であるが、２層以上であってもよい。第２接着層１５は、第１位相差層１４または第２位相差層１６に接して形成されることができる。
【０１０３】
第２接着層１５に用いる粘着剤および接着剤は、上述の第１接着層１４の説明において例示した粘着剤および接着剤を用いることができる。
【０１０４】
第２接着層１５の厚みは、例えば１μｍ以上であってよく、好ましくは１μｍ〜２５μｍ、より好ましくは２μｍ〜１５μｍ、さらに好ましくは２．５μｍ〜５μｍである。第２接着層１５の厚みが３μｍ以上であれば、光学積層体１０を折曲げたときに応力が緩和され、光学積層体１０にクラックが発生しにくい傾向にある。
【０１０５】
［第２位相差層］
第２位相差層１６は、１以上の重合性液晶（以下、重合性液晶（ｃ）ともいう）を重合することにより形成することができる。第２位相差層１６は、コーティング層であることが好ましく、例えば後述する組成物（Ｃ）の硬化物であってよい。第２位相差層１６は、ポジティブＡプレートであることができ、λ／４板であることができる。第２位相差層１６は、ポジティブＣプレートであることができる。
【０１０６】
第２位相差層１６は、例えば１以上の重合性液晶（ｃ）を含有する組成物（以下、組成物（Ｃ）ともいう）を、第２保護層１７上に塗布し、得られた塗膜中の重合性液晶（ｃ）を重合することにより形成することができる。第２保護層１７は、配向膜を有していてよい。
【０１０７】
光学積層体１０が円偏光板である場合、偏光層１２の吸収軸と第１位相差層１４遅相軸とのなす角を「α」、偏光層１２の吸収軸と第２位相差層１６遅相軸とのなす角を「β」とする場合、下記の関係式になるように積層することができる 。
【数２】
2019197168.tif 000018
【０１０８】
重合性液晶（ｃ）は、上述の重合性液晶（ｂ）の説明において例示したものを用いることができる。
【０１０９】
第２位相差層１６の厚みは、例えば０．５μｍ〜５μｍであってよく、好ましくは１μｍ〜４μｍであり、より好ましくは２μｍ〜３．５μｍである。
【０１１０】
［第２保護層］
第２保護層１７は、光学積層体１０の折曲げ性の観点から、例えば樹脂フィルムから構成されてよく、好ましくは透明樹脂フィルムから構成されてよい。樹脂フィルムは、長尺のロール状樹脂フィルムであってよく、枚葉状樹脂フィルムであってよい。連続的に製造できる点で長尺のロール状樹脂フィルムが好ましい。樹脂フィルムを構成する樹脂としては、第１保護層１１の説明において例示した樹脂、樹脂フィルム、市販の樹脂フィルムを用いることができる。第２保護層１７は、剥離されずに表示装置に組み込まれる層であることができる。
【０１１１】
樹脂フィルムの厚みは、光学積層体１０の薄膜化の観点からは薄い方が好ましいが、あまりに薄いと耐衝撃性が確保しにくくなる傾向がある。樹脂フィルムの厚みは、例えば５〜１００μｍであってよく、好ましくは１０〜８０μｍ、より好ましくは１５〜６０μｍである。第１保護層の厚みと、第２保護層の厚みとは、同じであってもよいし、異なっていてもよい。第１保護層は、第２保護層よりも厚くてもよい。
【０１１２】
第２保護層の厚み（Ｂ）に対する第１保護層の厚み（Ａ）の比率（Ａ／Ｂ）は、３．３以下であり、好ましくは０．５〜３．３、より好ましくは０．５〜３．０、さらに好ましくは１〜３．０である。光学積層体が、このような比率を満足すると、屈曲時に光学積層体へクラックが生じにくい。
【０１１３】
第２保護層は、以下の式（１）で定義される修正靱性が、例えば２３００ＭＰａ・％以上であってよく、好ましくは２４００ＭＰａ・％以上、より好ましくは２５００ＭＰａ・％以上、さらに好ましくは２６００ＭＰａ・％以上、特に好ましくは２７００ＭＰａ・％以上である。一方、修正靱性は、例えば１００００ＭＰａ・％以下である。第２保護層が、このような修正靭性を満足すると、屈曲時に光学積層体へクラックが生じにくい。
修正靱性＝最大応力×最大ひずみ    （１）
〔ただし、最大応力および最大ひずみはそれぞれ、応力−ひずみ曲線における破壊点での応力およびひずみを示す〕
【０１１４】
修正靱性は、後述する実施例における修正靱性の測定方法に従って測定することができる。
【０１１５】
第２保護層１７は、配向膜を有していてよい。配向膜の例としては、第１保護層１１上に形成する配向膜について例示した配向膜を適用することができる。
【０１１６】
第２保護層１７は、一方もしくは両方の表面に、ハードコート処理、反射防止処理、帯電防止処理等がなされてもよい。
【０１１７】
＜光学積層体の製造方法＞
光学積層体１０の製造方法の第１実施形態は、以下の工程を含む。
１）第１保護層１１および偏光層１２を有する積層体Ａ３１と、剥離フィルムＡ１８、第１接着層１３および剥離フィルムＢ１９を有する第１粘着シート３４とを準備する工程（図２ａ）。
２）第１粘着シート３４の剥離フィルムＡ１８を剥離して、第１粘着シート３４の第１接着層１３と積層体Ａ３１の偏光層１２とを貼合する工程。第１位相差層１４および第１基材（剥離フィルムＣ）２０を有する積層体Ｃ３３を準備する工程（図２ｂ）。
３）積層体Ａ３１の剥離フィルムＢ１９を剥離して、積層体Ａ３１の第１接着層１３と積層体Ｃ３３の第１位相差層１４とを貼合する工程。剥離フィルムＤ２１、第２接着層１５および剥離フィルムＥ２２を有する第２粘着シート３５を準備する工程（図２ｃ）。
４）第１基材（剥離フィルムＣ）２０を剥離し、第２粘着シート３５の剥離フィルムＤ２１を剥離し、第１位相差層１４と、第２粘着シート３５の第２接着層１５とを貼合する工程。第２保護層１７および第２位相差層１６を有する積層体Ｂ３２を準備する工程（図２ｄ）。
５）剥離フィルムＥ２２を剥離し、第２接着層１５と積層体Ｂ３２の第２位相差層１６とを貼合する工程（図２ｅ）。
各工程は連続的に行うことができる。
【０１１８】
上記積層体Ｂ３２を準備する工程４）において、第２保護層１７と第２位相差層１６とを積層する際に、第２保護層１７の第２位相差層１６を積層する側の面にコロナ処理を行ってもよい。コロナ処理は、例えば出力０．１〜１．０ｋＷ、処理速度０．１〜２０ｍ／分の条件で１回または複数回行うことができる。
【０１１９】
光学積層体１０の製造方法の第２実施形態は、以下の工程を含む。
１）剥離フィルムＤ２１、第２接着層１５および剥離フィルムＥ２２を有する第２粘着シート３５と、第２保護層１７および第２位相差層１６を有する積層体Ｂ３２とを準備する工程（図３ａ）。
２）第１位相差層１４および第１基材（剥離フィルムＣ）２０を有する積層体Ｃ３３を準備する工程。剥離フィルムＤ２１を剥離し、第２接着層１５と積層体Ｂ３２の第２位相差層１６とを貼合する工程（図３ｂ）。
３）剥離フィルムＡ１８、第１接着層１３および剥離フィルムＢ１９を有する第１粘着シート３４を準備する工程。剥離フィルムＥ２２を剥離し、第１位相差層１４と第２接着層１５とを貼合し、積層体Ｃ３３の第１基材（剥離フィルムＣ）２０を剥離する工程（図３ｃ）。
４）第１保護層１１および偏光層１２を有する積層体Ａ３１を準備する工程。第１粘着シート３４の剥離フィルムＡ１８を剥離し、第１接着層１３と第１位相差層１４と貼合する工程（図３ｄ）。
５）剥離フィルムＢ１９を剥離して、第１接着層１３と積層体Ａ３１の偏光層１２とを貼合する工程（図３ｅ）。
【０１２０】
（積層体Ａ）
積層体Ａ３１の偏光層１２は、第１保護層１１上に、または第１保護層１１が配向膜を有する場合には配向膜上に、１以上の重合性液晶（ａ）と二色性色素とを含有する組成物（Ａ）を塗布し、重合性液晶（ａ）を重合することで製造することができる。組成物（Ａ）は、溶剤、重合開始剤をさらに含み、増感剤、重合禁止剤、レベリング剤、反応性添加剤等をさらに含み得る。
【０１２１】
組成物（Ａ）が溶剤を含む場合、一般に粘度が高い重合性液晶化合物を溶剤に溶解させた組成物（Ａ）とすることで塗布が容易になり、結果として偏光膜の形成がし易くなる傾向にある。溶剤としては、重合性液晶化合物を完全に溶解し得るものが好ましく、また、重合性液晶化合物の重合反応に不活性な溶剤であることが好ましい。
【０１２２】
溶剤としては、メタノール、エタノール、エチレングリコール、イソプロピルアルコール、プロピレングリコール、エチレングリコールメチルエーテル、エチレングリコールブチルエーテルおよびプロピレングリコールモノメチルエーテル等のアルコール溶剤；酢酸エチル、酢酸ブチル、エチレングリコールメチルエーテルアセテート、γ−ブチロラクトンまたはプロピレングリコールメチルエーテルアセテートおよび乳酸エチル等のエステル溶剤；アセトン、メチルエチルケトン、シクロペンタノン、シクロヘキサノン、２−ヘプタノンおよびメチルイソブチルケトン等のケトン溶剤；ペンタン、ヘキサンおよびヘプタン等の脂肪族炭化水素溶剤；トルエンおよびキシレン等の芳香族炭化水素溶剤、アセトニトリル等のニトリル溶剤；テトラヒドロフランおよびジメトキシエタン等のエーテル溶剤；クロロホルムおよびクロロベンゼン等の塩素含有溶剤；ジメチルアセトアミド、ジメチルホルミアミド、Ｎ−メチル−２−ピロリドン、１，３−ジメチル−２−イミダゾリジノン等のアミド系溶剤等が挙げられる。これら溶剤は、単独で用いてもよいし、２種以上を組み合わせて用いてもよい。
【０１２３】
溶剤の含有量は、組成物（Ａ）の総量に対して５０〜９８質量％が好ましい。換言すると、組成物（Ａ）における固形分の含有量は、２〜５０質量％が好ましい。該固形分の含有量が５０質量％以下であると、組成物（Ａ）の粘度が低くなることから、偏光層１２の厚さが略均一になることで、当該偏光層１２にムラが生じにくくなる傾向がある。また、かかる固形分の含有量は、製造しようとする偏光層１２の厚みを考慮して定めることができる。
【０１２４】
組成物（Ａ）は重合開始剤を含有していてもよい。重合開始剤は、重合性液晶等の重合反応を開始し得る化合物である。重合開始剤としては、サーモトロピック液晶の相状態に依存しないという観点から、光の作用により活性ラジカルを発生する光重合開始剤が好ましい。
【０１２５】
重合開始剤としては、例えばベンゾイン化合物、ベンゾフェノン化合物、アルキルフェノン化合物、アシルホスフィンオキサイド化合物、トリアジン化合物、ヨードニウム塩およびスルホニウム塩等が挙げられる。
組成物（Ａ）中の重合開始剤は、１種類でも良いし、光の光源に合わせて２種類以上の複数の重合開始剤を混合しても良い。
【０１２６】
組成物（Ａ）中の重合開始剤の含有量は、重合性液晶の種類およびその量に応じて適宜調節できるが、重合性液晶の含有量１００質量部に対して、通常０．１〜３０質量部、好ましくは０．５〜１０質量部、より好ましくは０．５〜８質量部である。重合開始剤の含有量が上記範囲内であると、重合性液晶の配向を乱すことなく重合を行うことができる。
【０１２７】
組成物（Ａ）は増感剤を含有してもよい。増感剤としては、光増感剤が好ましい。該増感剤としては、例えば、キサントンおよびチオキサントン等のキサントン化合物（例えば、２，４−ジエチルチオキサントン、２−イソプロピルチオキサントン等）；アントラセンおよびアルコキシ基含有アントラセン(例えば、ジブトキシアントラセン等)等のアントラセン化合物；フェノチアジンおよびルブレン等が挙げられる。
【０１２８】
組成物（Ａ）が増感剤を含有する場合、組成物（Ａ）に含有される重合性液晶の重合反応をより促進することができる。かかる増感剤の使用量は、重合性液晶の含有量１００質量部に対して、０．１〜１０質量部が好ましく、０．５〜５質量部がより好ましく、０．５〜３質量部がさらに好ましい。
【０１２９】
重合反応を安定的に進行させる観点から、組成物（Ａ）は重合禁止剤を含有してもよい。重合禁止剤により、重合性液晶の重合反応の進行度合いをコントロールすることができる。
【０１３０】
重合禁止剤としては、例えばハイドロキノン、アルコキシ基含有ハイドロキノン、アルコキシ基含有カテコール（例えば、ブチルカテコール等）、ピロガロール、２，２，６，６−テトラメチル−１−ピペリジニルオキシラジカル等のラジカル捕捉剤；チオフェノール類；β−ナフチルアミン類およびβ−ナフトール類等が挙げられる。
【０１３１】
組成物（Ａ）が重合禁止剤を含有する場合、重合禁止剤の含有量は、重合性液晶の含有量１００質量部に対して、好ましくは０．１〜１０質量部、より好ましくは０．５〜５質量部、さらに好ましくは０．５〜３質量部である。重合禁止剤の含有量が、上記範囲内であると、重合性液晶の配向を乱すことなく重合を行うことができる。
【０１３２】
組成物（Ａ）には、レベリング剤を含有させてもよい。レベリング剤とは、組成物の流動性を調整し、組成物を塗布して得られる膜をより平坦にする機能を有する添加剤であり、例えば、有機変性シリコーンオイル系、ポリアクリレート系およびパーフルオロアルキル系のレベリング剤が挙げられる。
【０１３３】
組成物（Ａ）がレベリング剤を含有する場合、重合性液晶の含有量１００質量部に対して、好ましくは０．０１〜５質量部、より好ましくは０．１〜５質量部、さらに好ましくは０．１〜３質量部である。レベリング剤の含有量が上記範囲内であると、重合性液晶を水平配向させることが容易であり、かつ得られる偏光膜がより平滑となる傾向がある。重合性液晶に対するレベリング剤の含有量が上記範囲を超えると、得られる偏光膜にムラが生じやすい傾向がある。なお、組成物（Ａ）は、レベリング剤を２種以上含有していてもよい。
【０１３４】
組成物（Ａ）は、反応性添加剤を含んでもよい。反応性添加剤としては、その分子内に炭素−炭素不飽和結合と活性水素反応性基とを有するものが好ましい。なお、ここでいう「活性水素反応性基」とは、カルボキシル基（−ＣＯＯＨ）、水酸基（−ＯＨ）、アミノ基（−ＮＨ２）等の活性水素を有する基に対して反応性を有する基を意味し、グリシジル基、オキサゾリン基、カルボジイミド基、アジリジン基、イミド基、イソシアネート基、チオイソシアネート基、無水マレイン酸基等がその代表例である。反応性添加剤が有する、炭素−炭素不飽和結合および活性水素反応性基の個数は、通常、それぞれ１〜２０個であり、好ましくはそれぞれ１〜１０個である。
【０１３５】
反応性添加剤において、活性水素反応性基が少なくとも２つ存在することが好ましく、この場合、複数存在する活性水素反応性基は同一でも、異なるものであってもよい。
【０１３６】
反応性添加剤が有する炭素−炭素不飽和結合とは、炭素−炭素二重結合または炭素−炭素三重結合、またはそれらの組み合わせであってよいが、炭素−炭素二重結合であることが好ましい。中でも、反応性添加剤としては、ビニル基および／または（メタ）アクリル基として炭素−炭素不飽和結合を含むことが好ましい。さらに、活性水素反応性基が、エポキシ基、グリシジル基およびイソシアネート基からなる群から選ばれる少なくとも１種である反応性添加剤が好ましく、アクリル基とイソシアネート基とを有する反応性添加剤がより好ましい。
【０１３７】
反応性添加剤の具体例としては、メタクリロキシグリシジルエーテルやアクリロキシグリシジルエーテル等の、（メタ）アクリル基とエポキシ基とを有する化合物；オキセタンアクリレートやオキセタンメタクリレート等の、（メタ）アクリル基とオキセタン基とを有する化合物；ラクトンアクリレートやラクトンメタクリレート等の、（メタ）アクリル基とラクトン基とを有する化合物；ビニルオキサゾリンやイソプロペニルオキサゾリン等の、ビニル基とオキサゾリン基とを有する化合物；イソシアナトメチルアクリレート、イソシアナトメチルメタクリレート、２−イソシアナトエチルアクリレートおよび２−イソシアナトエチルメタクリレート等の、（メタ）アクリル基とイソシアネート基とを有する化合物のオリゴマー等が挙げられる。また、メタクリル酸無水物、アクリル酸無水物、無水マレイン酸およびビニル無水マレイン酸等の、ビニル基やビニレン基と酸無水物とを有する化合物等が挙げられる。中でも、メタクリロキシグリシジルエーテル、アクリロキシグリシジルエーテル、イソシアナトメチルアクリレート、イソシアナトメチルメタクリレート、ビニルオキサゾリン、２−イソシアナトエチルアクリレート、２−イソシアナトエチルメタクリレートおよび前記のオリゴマーが好ましく、イソシアナトメチルアクリレート、２−イソシアナトエチルアクリレートおよび前記のオリゴマーが特に好ましい。
【０１３８】
具体的には、下記式（Ｙ）で表される化合物が好ましい。
【０１３９】
【化１６】
2019197168.tif 000019
【０１４０】
［式（Ｙ）中、
ｎは１〜１０までの整数を表わし、Ｒ１’は、炭素数２〜２０の２価の脂肪族または脂環式炭化水素基、或いは炭素数５〜２０の２価の芳香族炭化水素基を表わす。各繰返し単位にある２つのＲ２’は、一方が−ＮＨ−であり、他方が＞Ｎ−Ｃ（＝Ｏ）−Ｒ３’で示される基である。Ｒ３’は、水酸基または炭素−炭素不飽和結合を有する基を表す。
式（Ｙ）中のＲ３’のうち、少なくとも１つのＲ３’は炭素−炭素不飽和結合を有する基である。］
【０１４１】
前記式（Ｙ）で表される反応性添加剤の中でも、下記式（ＹＹ）で表される化合物（以下、化合物（ＹＹ）という場合がある。）が特に好ましい（なお、ｎは前記と同じ意味である）。
【０１４２】
【化１７】
2019197168.tif 000020
【０１４３】
化合物（ＹＹ）には、市販品をそのまままたは必要に応じて精製して用いることができる。市販品としては、例えば、Ｌａｒｏｍｅｒ（登録商標）ＬＲ−９０００（ＢＡＳＦ社製）が挙げられる。
【０１４４】
組成物（Ａ）が反応性添加剤を含有する場合、反応性添加剤の含有量は、重合性液晶１００質量部に対して、通常０．０１〜１０質量部であり、好ましくは０．１〜５質量部である。
【０１４５】
組成物（Ａ）を第１保護層１１または配向膜上に塗布する方法としては、押し出しコーティング法、ダイレクトグラビアコーティング法、リバースグラビアコーティング法、ＣＡＰコーティング法、スリットコーティング法、マイクログラビア法、ダイコーティング法、インクジェット法等が挙げられる。また、ディップコーター、バーコーター、スピンコーター等のコーターを用いて塗布する方法等も挙げられる。中でも、Ｒｏｌｌ  ｔｏ  Ｒｏｌｌ形式で連続的に塗布する場合には、マイクログラビア法、インクジェット法、スリットコーティング法、ダイコーティング法による塗布方法が好ましく、第１保護層１１が枚葉状である場合には、均一性の高いスピンコーティング法が好ましい。Ｒｏｌｌ  ｔｏ  Ｒｏｌｌ形式で塗布する場合、第１保護層１１に配向膜を形成するための組成物（以下、配向性ポリマー組成物ともいう）等を塗布して配向膜を形成し、さらに得られた配向膜上に組成物（Ａ）を連続的に塗布することもできる。
【０１４６】
組成物（Ａ）に含まれる溶剤を除去する乾燥方法としては、例えば、自然乾燥、通風乾燥、加熱乾燥、減圧乾燥およびこれらを組み合わせた方法が挙げられる。中でも、自然乾燥または加熱乾燥が好ましい。乾燥温度は、０〜２００℃の範囲が好ましく、２０〜１５０℃の範囲がより好ましく、５０〜１３０℃の範囲がさらに好ましい。乾燥時間は、１０秒間〜１０分間が好ましく、より好ましくは３０秒間〜５分間である。配向性ポリマー組成物も同様に乾燥することができる。
【０１４７】
（重合性液晶の重合）
重合性液晶（ａ）を重合させる方法としては、光重合が好ましい。光重合は、第１保護層上または配向膜上に重合性液晶（ａ）を組成物（Ａ）が塗布された積層体に活性エネルギー線を照射することにより実施される。照射する活性エネルギー線としては、乾燥被膜に含まれる重合性液晶（Ａ）の種類（特に、重合性液晶（Ａ）が有する光重合性官能基の種類）、光重合開始剤を含む場合には光重合開始剤の種類、およびそれらの量に応じて適宜選択される。具体的には、可視光、紫外光、赤外光、Ｘ線、α線、β線、およびγ線からなる群より選択される一種以上の光が挙げられる。中でも、重合反応の進行を制御し易い点、および光重合装置として当分野で広範に用いられているものが使用できるという点で、紫外光が好ましく、紫外光によって光重合可能なように、重合性液晶（ａ）の種類を選択することが好ましい。
【０１４８】
前記活性エネルギー線の光源としては、例えば、低圧水銀ランプ、中圧水銀ランプ、高圧水銀ランプ、超高圧水銀ランプ、キセノンランプ、ハロゲンランプ、カーボンアーク灯、タングステンランプ、ガリウムランプ、エキシマレーザー、波長範囲３８０〜４４０ｎｍを発光するＬＥＤ光源、ケミカルランプ、ブラックライトランプ、マイクロウェーブ励起水銀灯、メタルハライドランプ等が挙げられる。
【０１４９】
紫外線照射強度は、通常、１０ｍＷ／ｃｍ２〜３，０００ｍＷ／ｃｍ２である。紫外線照射強度は、好ましくはカチオン重合開始剤またはラジカル重合開始剤の活性化に有効な波長領域における強度である。光を照射する時間は、通常０．１秒〜１０分であり、好ましくは０．１秒〜５分であり、より好ましくは０．１秒〜３分であり、さらに好ましくは０．１秒〜１分である。このような紫外線照射強度で１回または複数回照射すると、その積算光量は、１０ｍＪ／ｃｍ２〜３，０００ｍＪ／ｃｍ２、好ましくは５０ｍＪ／ｃｍ２〜２，０００ｍＪ／ｃｍ２、より好ましくは１００ｍＪ／ｃｍ２〜１，０００ｍＪ／ｃｍ２である。積算光量がこの範囲内である場合には、重合性液晶（Ａ）の硬化が十分となり、良好な転写性が得られ易くなり、光学積層体の着色を抑制し易くなる傾向にある。
【０１５０】
（積層体Ｂ）
積層体Ｂ３２の第２位相差層１６は、第２保護層１７上に、または第２保護層１７が配向膜を有する場合には配向膜上に、１以上の重合性液晶（ｃ）を含有する第２位相差層形成用組成物（Ｃ）（以下、組成物（Ｃ）ともいう）を塗布し、重合性液晶（ｃ）を重合することで製造することができる。組成物（Ｃ）は、溶剤、重合開始剤をさらに含み、光増感剤、重合禁止剤、レベリング剤等をさらに含み得る。
【０１５１】
組成物（Ｃ）の塗布、乾燥および重合性液晶（ｃ）の重合は、上述の積層体Ａ３１形成工程において例示した組成物（Ａ）の塗布、乾燥および重合性液晶（ａ）の重合と同様に行うことができる。
【０１５２】
（積層体Ｃ）
積層体Ｃ３３の第１位相差層１４は、第１基材上に、または第1基材が配向膜を有する場合には配向膜上に、１以上の重合性液晶（ｂ）を含有する第１位相差層形成用組成物（Ｂ）（以下、組成物（Ｂ）ともいう）を塗布し、重合性液晶（ｂ）を重合することで製造することができる。組成物（Ｂ）は、溶剤、重合開始剤をさらに含み、光増感剤、重合禁止剤、レベリング剤等をさらに含み得る。
【０１５３】
組成物（Ｂ）の塗布、乾燥および重合性液晶（ｂ）の重合は、上述の積層体Ａ３１形成工程において例示した組成物（Ａ）の塗布、乾燥および重合性液晶（ａ）の重合と同様に行うことができる。
【０１５４】
（第１粘着シート及び第２粘着シート）
【０１５５】
第１粘着シート３４および第２粘着シート３５は、例えばトルエンや酢酸エチル等の有機溶剤に粘着剤組成物を溶解または分散させて粘着剤液を調製し、これを離型処理が施された剥離フィルムＢ１９又は剥離フィルムＥ２２上に粘着剤からなる層をシート状に形成しておき、その粘着剤層上にさらに別の剥離フィルムＡ１８又は剥離フィルムＤ２１を貼合する方式等により作製することができる。
【０１５６】
光学積層体１０の製造方法の第３実施形態は、以下の工程を含む。
１）第１位相差層１４および第１基材（剥離フィルムＣ）２０を有する積層体Ｃ３３を準備して、積層体３３Ｃの第１位相差層１４側の面に接着剤を塗布して第２接着層１５を形成する工程。第２保護層１７および第２位相差層１６を有する積層体Ｂ３２を準備する工程（図４ａ）。
２）第２接着層１５と積層体Ｂ３２の第２位相差層１６とを貼合する工程（図４ｂ）。
３）剥離フィルムＡ１８、第１接着層１３および剥離フィルムＢ１９を有する第１粘着シート３４を準備し、第１基材（剥離フィルムＣ）２０を剥離する工程（図４ｃ）。
４）第１保護層１１および偏光層１２を有する積層体Ａ３１を準備する工程。第１粘着シート３４の剥離フィルムＡ１８を剥離して、第１接着層１３と第１位相差層１４と貼合する工程（図４ｄ）。
５）剥離フィルムＢ１９を剥離して、第１接着層１３と積層体Ａ３１の第１位相差層１４と貼合する工程（図４ｄ）。
【０１５７】
光学積層体１０の製造方法の第４実施形態は、以下の工程を含む。
１）第１保護層１１および偏光層１２を有する積層体Ａ３１を準備する工程。第１位相差層１４および第１基材（剥離フィルムＣ）２０を有する積層体Ｃ３３を準備し、積層体３３Ｃの第１位相差層１４側の面に接着剤を塗布して第１接着層１３を形成する工程（図５ａ）。
２）第１接着層１３と積層体Ａ３１の偏光層１２とを貼合する工程（図５ｂ）。
３）剥離フィルムＤ２１、第２接着層１５および剥離フィルムＥ２２を有する第２粘着シート３５を準備する工程（図５ｃ）。
４）第１基材（剥離フィルムＣ）２０を剥離し、剥離フィルムＤ２１を剥離し、第１位相差層１４と第２接着層１５とを貼合する工程。第２保護層１７および第２位相差層１６を有する積層体Ｂ３２を準備する工程（図５ｄ）。
５）剥離フィルムＥ２２を剥離し、第２接着層１５と第２位相差層１６とを貼合する工程（図５ｅ）。
【０１５８】
光学積層体１０の製造方法の第５実施形態は、以下の工程を含む。
１）第１位相差層１４および第１基材（剥離フィルムＣ）２０を有する積層体Ｃ３３を準備し、第２保護層１７および第２位相差層１６を有する積層体Ｂ３２を準備し、接着剤からなる第２接着層１５を準備する工程（図６ａ）。
２）積層体Ｃ３３と積層体Ｂ３２とを第２接着層１５を介して貼合する工程（図６ｂ）。
３）第１基材（剥離フィルムＣ）２０を剥離する工程（図６ｃ）。
４）第１保護層１１および偏光層１２を有する積層体Ａ３１を準備し、積層体Ａ３１の偏光層１２側の面に接着剤を塗布して第１接着層１３を形成する工程（図６ｄ）。
５）第１接着層１３と第１位相差層１４とを貼合する工程（図６ｅ）。
【０１５９】
第１接着層１３を接着剤から構成する場合、第１接着層１３は、接着剤を偏光層１２側の表面にまたは第１位相差層１４側の表面に塗布し、第１位相差層１４の表面とまたは偏光層１２の表面とを貼合わせて、硬化することができる。
【０１６０】
第２接着層１５を接着剤から構成する場合、第２接着層１５は、第１位相差層１４側の表面にまたは第２位相差層１６の表面に塗布し、第２位相差層１６の表面とまたは第１位相差層１４の表面とを貼合わせて、硬化することができる。
【０１６１】
接着剤を塗布する方法は、偏光層１２、第１位相差層１４及び第２位相差層１６の表面に塗布することができれば特に制限されないが、例えばドクターブレード、ワイヤーバー、ダイコーター、カンマコーター、グラビアコーター等が挙げられる。塗布厚（硬化前の硬化性組成物層の厚み）は、好ましくは約１〜２０μｍであり、より好ましくは２μｍ〜１５μｍである。
【０１６２】
接着剤が活性エネルギー線硬化型接着剤である場合、活性エネルギー線の照射に用いる光源は、特に限定されないが、波長４００ｎｍ以下に発光分布を有する光源であることが好ましい。このような光源としては、例えば、低圧水銀灯、中圧水銀灯、高圧水銀灯、超高圧水銀灯、ケミカルランプ、ブラックライトランプ、マイクロウェーブ励起水銀灯、メタルハライドランプが挙げられる。活性エネルギー線の照射は複数回に分けて行なわれることが好ましい。
【０１６３】
活性エネルギー線硬化性組成物への各回の光照射強度は、組成物の組成ごとに決定されるものであって特に限定されないが、１０〜５０００ｍＷ／ｃｍ２であることが好ましい。活性エネルギー線硬化性組成物への光照射強度が１０ｍＷ／ｃｍ２未満であると、反応時間が長くなりすぎ、５０００ｍＷ／ｃｍ２を超えると、光源から輻射される熱および活性エネルギー線硬化性組成物の重合時の発熱により、活性エネルギー線硬化性組成物の構成材料である硬化性樹脂などの黄変や第１保護層１１および第２保護層１７の劣化を生じる可能性がある。なお、照射強度は、好ましくは重合開始剤の活性化に有効な波長領域における強度であり、より好ましくは波長４００ｎｍ以下の波長領域における強度であり、さらに好ましくは波長２８０〜３２０ｎｍの波長領域における強度である。
【０１６４】
活性エネルギー線１５が紫外線である場合、照射部では、積層体１３に向けて長手方向（搬送方向）に１００〜８００Ｎ／ｍの張力をかけながら、照射時間が０．１秒以上となるようなライン速度で積層体１３を搬送することが好ましい。活性エネルギーを照射する合計時間は、硬化性組成物層１４中の活性エネルギー線硬化性組成物を硬化できる時間であれば特に制限されないが、例えば積算光量が３０ｍＪ／ｃｍ２以上となる時間であればよい。
【０１６５】
接着剤として水系接着剤を使用する場合は、接着剤を偏光層１２側の表面にまたは積層体３の第１位相差層１４側の表面に塗布し、積層体３の第１位相差層１４の表面と、または積層体１の偏光層１２の表面とを貼合わせた後、水系接着剤中に含まれる水を除去するための乾燥工程を実施することが好ましい。乾燥工程後、例えば２０〜４５℃の温度で養生する養生工程を設けてもよい。
【０１６６】
＜表示装置＞
本発明の一実施形態に係る表示装置は、光学積層体１０が、粘着剤層を介して画像表示素子に貼合されたものである。光学積層体１０は、第１保護層１１が第２保護層１７に対して視認側に配置されるように、画像表示素子に貼合されることができる。粘着剤層は、光学積層体１０の用途に応じて、光学積層体１０のいずれかの表面に設けることができる。粘着剤としては、特に限定されず、後述する粘着剤を用いることができる。粘着剤は、第２保護層上に形成されることができる。
【０１６７】
表示装置としては特に限定されず、例えば有機エレクトロルミネッセンス（有機ＥＬ）表示装置、無機エレクトロルミネッセンス（無機ＥＬ）表示装置、液晶表示装置、タッチパネル表示装置、電界発光表示装置等が挙げられる。光学積層体１０は折曲げ可能な表示装置に好適に用いることができる。
【実施例】
【０１６８】
以下、実施例により本発明をさらに詳細に説明する。例中の「％」および「部」は、特
記ない限り、質量％および質量部である。
【０１６９】
［厚みの測定］
光学積層体を形成する各層の厚みは、接触式膜厚測定装置（株式会社ニコン製ＭＳ−５Ｃ）によって測定した。
【０１７０】
［屈曲性試験］
各実施例および比較例において得られた光学積層体について、以下のように屈曲性試験を行った。図７は、本評価試験の方法を模式的に示す図である。２つのステージ５０１、５０２を備えた屈曲装置（Ｓｃｉｅｎｃｅ  Ｔｏｗｎ社製、ＳＴＳ−ＶＲＴ−５００）を準備し、ステージ５０１、５０２の上に光学積層体１００を載せた（図７ａ）。２つのステージ５０１、５０２の間の距離(ギャップ)Ｃは、５ｍｍ(２．５Ｒ)または２ｍｍ(１．０Ｒ)に設定した。このステージ５０１、５０２は、２つのステージの間（ギャップ）Ｃを中心に揺動可能であり、初期は２つのステージ５０１、５０２は同一平面を構成する。２つのステージ５０１，５０２を位置Ｐ１及び位置Ｐ２を回転軸の中心として上方に９０度回転させて２つのステージ５０１、５０２を閉じ（図７ｂ）、再びステージ５０１、５０２を開く動作を１回の屈曲と定義する。この動作を繰り返し、光学積層体１００へ最初にクラックが生じるまでの屈曲回数を数えた。評価の基準は以下の通りである。
◎（極めて良い）：２０万回以上、〇（良い）：１０万回以上２０万回未満、△（使用可能）：５万回以上１０万回未満、×（やや劣る）：１万回以上５万回未満、××（劣る）：１万回未満
【０１７１】
［修正靱性の測定］
サンプルとして各実施例および比較例における光学積層体の第２保護層を用いて、ＪＩＳ Ｋ７１６１に準拠してＵＴＭ（Ｕｎｉｖｅｒｓａｌ  Ｔｅｓｔｉｎｇ  Ｍａｃｈｉｎｅ（株式会社島津製作所製オートグラフＡＧ−Ｘ）を用いて応力−ひずみ曲線を作成した。最大応力および最大ひずみはそれぞれ、応力−ひずみ曲線において破壊点から求めた。以下の式（１）に従って修正靱性を求めた。
修正靱性＝最大応力×最大ひずみ    （１）
【０１７２】
［重合性液晶化合物］
重合性液晶化合物は、式（１−６）で表される重合性液晶化合物［以下、化合物（１−６）ともいう］と式（１−７）で表される重合性液晶化合物［以下、化合物（１−７）ともいう］とを用いた。
【化１８】
2019197168.tif 000021
【化１９】
2019197168.tif 000022
【０１７３】
化合物（１−６）および化合物（１−７）は、Ｌｕｂ  ｅｔ  ａｌ．Ｒｅｃｌ．Ｔｒａｖ．Ｃｈｉｍ．Ｐａｙｓ−Ｂａｓ、１１５、３２１−３２８（１９９６）記載の方法により合成した。
【０１７４】
二色性色素には、下記式（２−１ａ）、（２−１ｂ）、（２−３ａ）で示される特開２０１３−１０１３２８号公報の実施例に記載のアゾ色素を用いた。
【化２０】
2019197168.tif 000023
【化２１】
2019197168.tif 000024
【化２２】
2019197168.tif 000025
【０１７５】
［偏光子層形成用組成物］
偏光子層形成用組成物［以下、組成物（Ａ−１）ともいう］は、化合物（１−６）７５重量部、化合物（１−７）２５重量部、二色性染料としての上記式（２−１ａ）、（２−１ｂ）、（２−３ａ）で示されるアゾ色素各２．５重量部、重合開始剤としての２−ジメチルアミノ−２−ベンジル−１−（４−モルホリノフェニル）ブタン−１−オン（Ｉｒｇａｃｕｒｅ３６９、ＢＡＳＦジャパン社製）６重量部、およびレベリング剤としてのポリアクリレート化合物（ＢＹＫ−３６１Ｎ、ＢＹＫ−Ｃｈｅｍｉｅ社製）１．２重量部を、溶剤のトルエン４００重量部に混合し、得られた混合物を８０℃で１時間攪拌することにより調製した。
【０１７６】
［第１位相差層形成用組成物］
下記に示す各成分を混合し、得られた混合物を８０℃で１時間攪拌することにより、組成物（Ｂ−１）を得た。
下記式で示される化合物ｂ−１：８０重量部
【０１７７】
【化２３】
2019197168.tif 000026
【０１７８】
下記式で示される化合物ｂ−２：２０重量部
【０１７９】
【化２４】
2019197168.tif 000027
【０１８０】
重合開始剤（Ｉｒｇａｃｕｒｅ３６９、２−ジメチルアミノ−２−ベンジル−１−（４−モルホリノフェニル）ブタン−１−オン、ＢＡＳＦジャパン社製）：６重量部
レベリング剤（ＢＹＫ−３６１Ｎ、ポリアクリレート化合物、ＢＹＫ−Ｃｈｅｍｉｅ社製）：０．１重量部
溶剤（シクロペンタノン）：４００重量部
【０１８１】
［第２位相差層形成用組成物］
下記に示す各成分を混合し、得られた混合物を８０℃で１時間攪拌することにより、組成物（Ｃ−１）を得た。
下記式で示される化合物ｃ−１（ＬＣ２４２、ＢＡＳＦジャパン社製）：１００重量部
【０１８２】
【化２５】
2019197168.tif 000028
【０１８３】
重合開始剤（Ｉｒｇａｃｕｒｅ９０７、２−メチル−４’−（メチルチオ）−２−モルホリノプロピオフェノン、ＢＡＳＦジャパン社製）：２．６重量部
レベリング剤（ＢＹＫ−３６１Ｎ、ポリアクリレート化合物、ＢＹＫ−Ｃｈｅｍｉｅ社製）：０．５重量部
添加剤（ＬＲ９０００、ＢＡＳＦジャパン社製）：５．７重量部
溶剤（プロピレングリコール１−モノメチルエーテル２−アセテート）：４１２重量部
【０１８４】
［ポリマー１］
以下の構造単位からなる光反応性基を有するポリマー１を準備した。
【化２６】
2019197168.tif 000029
【０１８５】
［配向膜形成用組成物］
ポリマー１を濃度５重量％で、シクロペンタノンに溶解した溶液を配向膜形成用組成物［以下、組成物（Ｄ−１）ともいう］して用いた。
【０１８６】
［積層体Ａ］
第１保護層の形成
第１保護層としてセルロース系フィルム（ＴＡＣフィルム、コニカミノルタ株式会社製、厚み２５μｍ、ＴＡＣ１）を用いた。該フィルム上に、上述の通り得られた組成物（Ｄ−１）をバーコート法により塗布し、８０℃の乾燥オーブン中で１分間加熱乾燥した。得られた乾燥被膜に偏光ＵＶ照射処理を施して第１配向膜（ＡＬ１）を形成した。偏光ＵＶ処理は、ＵＶ照射装置（ＳＰＯＴ  ＣＵＲＥ  ＳＰ−７；ウシオ電機株式会社製）から照射される光を、ワイヤーグリッド（ＵＩＳ−２７１３２＃＃、ウシオ電機株式会社製）を透過させて、波長３６５ｎｍで測定した積算光量が１００ｍＪ／ｃｍ２である条件で行った。第１配向膜（ＡＬ１）の厚みは１００ｎｍであった。
【０１８７】
偏光層の形成
形成した第１配向膜（ＡＬ１）上に、組成物（Ａ−１）をバーコート法により塗布し、１２０℃の乾燥オーブンにて１分間加熱乾燥した後、室温まで冷却した。上記ＵＶ照射装置を用いて、積算光量１２００ｍＪ／ｃｍ２（３６５ｎｍ基準）で紫外線を、乾燥被膜に照射することにより、偏光層（ｐｏｌ）を形成した。得られた偏光層（ｐｏｌ）の厚みをレーザー顕微鏡（オリンパス株式会社社製  ＯＬＳ３０００）により測定したところ、１．８μｍであった。このようにして偏光層（ｐｏｌ）／第１配向膜（ＡＬ１）／第１保護層（ＴＡＣ１）からなる積層体Ａを得た。
【０１８８】
［積層体Ｂ］
第２保護層の形成
第２保護層としてＴＡＣ１を用いた。該フィルム上に、コロナ処理を１回施した。コロナ処理の条件は、出力０．３ｋＷ、処理速度３ｍ／分とした。該フィルム上に、組成物（Ｄ−１）をバーコート法により塗布し、９０℃の乾燥オーブン中で１分間加熱乾燥して、第２配向膜（ＡＬ２）を得た。
【０１８９】
第２位相差層の形成
第２保護層の第２配向膜上（ＡＬ２）に、組成物（Ｃ−１）をバーコート法により塗布し、９０℃の乾燥オーブンで１分間加熱乾燥した。得られた乾燥被膜に、窒素雰囲気下で、上記ＵＶ照射装置を用いて、積算光量１０００ｍＪ／ｃｍ２（３６５ｎｍ基準）の紫外線を照射することにより、位相差層を形成した。得られた位相差層の厚さをレーザー顕微鏡（オリンパス株式会社社製  ＯＬＳ３０００）により測定したところ、２．０μｍであった。第２位相差層は、厚み方向に位相差を示すポジティブＣプレート（ｐｏｓｉＣ）であった。このようにして第２位相差層（ｐｏｓｉＣ）／第２配向膜（ＡＬ２）／第２保護層（ＴＡＣ２）からなる積層体Ｂを得た。
【０１９０】
［積層体Ｃ］
第１位相差層の形成
第１基材として厚み１００μｍのポリエチレンテレフタレートフィルム（ＰＥＴ）を準備し、該フィルム上に組成物（Ｄ−１）をバーコート法により塗布し、８０℃の乾燥オーブン中で１分間加熱乾燥した。得られた乾燥被膜に偏光ＵＶ照射処理を施して第３配向膜（ＡＬ３）を形成した。偏光ＵＶ処理は、上記ＵＶ照射装置を用いて、波長３６５ｎｍで測定した積算光量が１００ｍＪ／ｃｍ２である条件で行った。また、偏光ＵＶの偏光方向は偏光層の吸収軸に対して４５°となるように行った。
【０１９１】
こうして得られた第１基材の第３配向膜（ＡＬ３）上に、組成物（Ｂ−１）をバーコート法により塗布し、１２０℃の乾燥オーブンで１分間加熱乾燥した後、室温まで冷却した。得られた乾燥被膜に、上記ＵＶ照射装置を用いて、積算光量１０００ｍＪ／ｃｍ２（３６５ｎｍ基準）の紫外線を照射することにより、第１位相差層を形成した。得られた第１位相差層の厚みをレーザー顕微鏡（オリンパス株式会社製ＯＬＳ３０００）により測定したところ、２．０μｍであった。第１位相差層は、面内方向にλ／４の位相差値を示すλ／４板（ＱＷＰ）であった。このようにして第１位相差層（ＱＷＰ）／第３配向膜（ＡＬ３）／第１基材（ＰＥＴ）からなる積層体Ｃを得た。
【０１９２】
［粘着シート］
第１接着層及び第２接着層を形成するための粘着シート（第１および第２接着層形成用粘着シート）を下記の通り作製した。
下記成分を、窒素雰囲気下で５５℃で混合して反応させることによりアクリル樹脂を得た。
アクリル酸ブチル：７０部
アクリル酸メチル：２０部
アクリル酸：１．０部
開始剤（アゾビスイソブチルニトリル）：０．２部
溶剤（酢酸エチル）：８０部
得られたアクリル樹脂に、コロネートＬ（東ソー株式会社）０．５部、シランカップリング剤Ｘ−１２−９８１（信越シリコン株式会社）０．５部を混合して、最後に全体固形分濃度が１０％になるように酢酸エチルを添加して、粘着剤形成用組成物を得た。得られた粘着剤形成用組成物を離型処理されたポリエチレンテレフタレートフィルム（ＳｐＢ、厚み３８μｍ）の離型処理面に、アプリケーターを利用して乾燥後の厚みが５μｍになるように塗布した。塗布膜を１００℃で１分間乾燥して、粘着剤（ＰＳＡ１またはＰＳＡ２）を備えるフィルムを得た。その後、露出されている粘着剤面上に離型処理された別のポリエチレンテレフタレートフィルム（ＳｐＡ、厚み３８μｍ）を貼合した。その後、２３℃、５０％ＲＨの条件で、７日間養生させた。このようにして、剥離フィルムＡ（ＳｐＡ）／粘着剤（ＰＳＡ１またはＰＳＡ２）／剥離フィルムＢ（ＳｐＢ）からなる粘着シートを作製した。
【０１９３】
＜実施例１＞
積層体Ａ（ｐｏｌ／ＡＬ１／ＴＡＣ１）と第１接着層形成用粘着シート（ＳｐＡ／ＰＳＡ１／ＳｐＢ）を準備した。
第１接着層形成用粘着シートから剥離フィルムＡを剥離した（ＰＳＡ１／ＳｐＢ）。積層体Ａの偏光層側の面と第１接着層形成用粘着シートの剥離した面とを貼合して積層体Ａ１（ＳｐＢ／ＰＳＡ１／ｐｏｌ／ＡＬ１／ＴＡＣ１）を得た。
積層体Ａ１から剥離フィルムＢを剥離し（ＰＳＡ１／ｐｏｌ／ＡＬ１／ＴＡＣ１）、第１接着層面と積層体Ｃの第１位相差層側の面とを貼合し、積層体Ａ２（ＰＥＴ／ＡＬ３／ＱＷＰ／ＰＳＡ１／ｐｏｌ／ＡＬ１／ＴＡＣ１）を得た。
積層体Ａ２からＰＥＴを剥離し（ＡＬ３／ＱＷＰ／ＰＳＡ１／ｐｏｌ／ＡＬ１／ＴＡＣ１）、第２接着層形成用粘着シートから剥離フィルムＡを剥離し（ＰＳＡ２／ＳｐＢ）、第２接着層面と積層体Ａ２の第３配向膜側の面とを貼合し、積層体Ａ３（Ｓｐｂ／ＰＳＡ２／ＡＬ３／ＱＷＰ／ＰＳＡ１／ｐｏｌ／ＡＬ１／ＴＡＣ１）を得た。
積層体Ａ３から剥離フィルムＢを剥離し、積層体Ａ３の第２接着剤層面と積層体Ｂの第２位相差層側の面と貼合し、光学積層体（ＴＡＣ１／ＡＬ２／ｐｏｓｉＣ／ＰＳＡ２／ＡＬ３／ＱＷＰ／ＰＳＡ１／ｐｏｌ／ＡＬ１／ＴＡＣ１）を得た。
得られた光学積層体について各層の厚み、第２保護層の修正靱性および折曲げ試験結果を表１に示す。
【０１９４】
＜実施例２＞
第１保護層の厚みを表１に示す厚み（ＴＡＣ３）に変更したこと、および第２保護層の種類および厚みを表１に示す種類および厚み（ＰＥＴ）に変更したこと以外は、実施例１と同様にして光学積層体を得た。結果を表１に示す。表１において、ＰＥＴは、ポリエチレンテレフタレートフィルムを意味する。
【０１９５】
＜実施例３＞
第１保護層の種類および厚みを表１に示す種類および厚み（ＨＣ−ＰＩ）に変更したこと以外は、実施例１と同様にして光学積層体を得た。結果を表１に示す。表１において、ＨＣ−ＰＩは、表面にハードコート層を有するポリイミドフィルムを意味する。
【０１９６】
＜実施例４＞
第１保護層の種類および厚みを表１に示す種類および厚み（ＨＣ−ＰＩ）に変更した積層体Ａ（ｐｏｌ／ＡＬ１／ＨＣ−ＰＩ）と第１接着層形成用粘着シート（ＳｐＡ／ＰＳＡ１／ＳｐＢ）を準備した。
第１接着層形成用粘着シートから剥離フィルムＡを剥離した（ＰＳＡ１／ＳｐＢ）。積層体Ａの偏光層側の面と第１接着層形成用粘着シートの剥離した面とを貼合して積層体Ａ１（ＳｐＢ／ＰＳＡ１／ｐｏｌ／ＡＬ１／ＨＣ−ＰＩ）を得た。
積層体Ａ１から剥離フィルムＢを剥離し（ＰＳＡ１／ｐｏｌ／ＡＬ１／ＨＣ−ＰＩ）、第１接着層面と積層体Ｃの第１位相差層側の面とを貼合し、積層体Ａ２（ＰＥＴ／ＡＬ３／ＱＷＰ／ＰＳＡ１／ｐｏｌ／ＡＬ１／ＨＣ−ＰＩ）を得た。
積層体Ａ２からＰＥＴを剥離し（ＡＬ３／ＱＷＰ／ＰＳＡ１／ｐｏｌ／ＡＬ１／ＨＣ−ＰＩ）た。
次いで紫外線硬化型接着剤としてエポキシ化合物を含む組成物（株式会社ＡＤＥＫＡ製、粘度：４４ｍＰａ・ｓ）を、積層体Ｂの位相差層側の面上にバーコート法により塗布し、接着剤層（ＡＤ）を形成した。
積層体Ａ２の第３配向膜側の面と積層体Ｂの紫外線硬化型接着剤を塗布した面とを貼合した。
次いで積算光量（波長２８０〜３２０ｎｍの波長領域における光照射強度の積算量）が約２５０ｍＪ／ｃｍ２（測定機：ＦｕｓｉｏｎＵＶ社製造ＵＶ  Ｐｏｗｅｒ  ＰｕｃｋＩＩによる測定値）である紫外線（ＵＶＢ）を積層体Ｂ面側から照射して光学積層体（ＴＡＣ２／ＡＬ２／ｐｏｓｉＣ／ＡＤ／ＡＬ３／ＱＷＰ／ＰＳＡ１／ｐｏｌ／ＡＬ１／ＨＣ−ＰＩ）を製造した。
【０１９７】
＜実施例５＞
第２保護層の種類および厚みを表１に示す種類および厚み（ＣＯＰ２）に変更したこと以外は、実施例１と同様にして光学積層体を得た。結果を表１に示す。表１において、ＣＯＰは、環状オレフィン系樹脂フィルムを意味する。
【０１９８】
＜実施例６＞
第１保護層の厚みを表１に示す厚み（ＴＡＣ４）に変更したこと以外は、実施例１と同様にして光学積層体を得た。結果を表１に示す。
【０１９９】
＜比較例１＞
積層体Ｂを製造する際、第２保護層表面にコロナ処理を施さなかったこと以外は、実施例１と同様にして光学積層体を得た後、光学積層体から第２保護層を剥離した。結果を表１に示す。
【０２００】
＜比較例２＞
積層体Ａを製造する際に、第１保護層の厚みを５０μｍに変更した（ＴＡＣ５）。積層体Ａの偏光層上に組成物（Ｄ−１）をバーコート法により塗布し、８０℃の乾燥オーブン中で１分間加熱乾燥した。得られた乾燥被膜に偏光ＵＶ照射処理を施して第３配向膜を形成した。偏光ＵＶ処理は、ＵＶ照射装置（ＳＰＯＴ  ＣＵＲＥ  ＳＰ−７；ウシオ電機株式会社製）を用いて、波長３６５ｎｍで測定した積算光量が１００ｍＪ／ｃｍ２である条件で行った。また、偏光ＵＶの偏光方向は偏光層の吸収軸に対して４５°となるように行った。
こうして得られた第３配向膜上に、組成物（Ｂ−１）をバーコート法により塗布し、１２０℃の乾燥オーブンで１分間加熱乾燥した後、室温まで冷却した。得られた乾燥被膜に、上記ＵＶ照射装置を用いて、積算光量１０００ｍＪ／ｃｍ２（３６５ｎｍ基準）の紫外線を照射することにより、第１位相差層を形成した。第１位相差層は、λ／４板であった。
【０２０１】
この第１位相差層上に組成物（Ｄ−１）をバーコート法により塗布し、９０℃の乾燥オーブン中で１分間加熱乾燥して第２配向膜を形成した。その後、第２配向膜上に、組成物（Ｃ−１）をバーコート法により塗布し、９０℃の乾燥オーブンで１分間加熱乾燥した後、窒素雰囲気で上記ＵＶ照射装置を用いて、積算光量１０００ｍＪ／ｃｍ２（３６５ｎｍ基準）の紫外線を照射することにより、第２位相差層を形成した。得られた第２位相差層の厚みをレーザー顕微鏡（オリンパス株式会社社製  ＯＬＳ３０００）により測定したところ、１．８μｍであった。第２位相差層は、ポジティブＣプレートであった。
【０２０２】
＜比較例３＞
第１保護層をＴＡＣフィルムから環状オレフィン系樹脂フィルム（ＡＲＴＯＮ、ＪＳＲ株式会社、ＣＯＰ１）に変更し、各層の厚みを表１に示す厚みに変更したこと以外は、比較例２と同様にして、光学積層体を得た。結果を表１に示す。
【０２０３】
＜比較例４＞
第１保護層の厚みを表１に示す厚みに変更したこと（ＴＡＣ４）、および第２保護層の種類および厚みを表１に示す種類および厚み（ＣＯＰ２）に変更したこと以外は、実施例１と同様にして光学積層体を得た。結果を表１に示す。
【０２０４】
【表１】
2019197168.tif 000030
【符号の説明】
【０２０５】
１０  光学積層体、１１  第１保護層、１２  偏光層、１３  第１接着層、１４  第１位相差層、１５  第２接着層、１６  第２位相差層、１７  第２保護層、１８  剥離フィルムＡ、１９  剥離フィルムＢ、２０  第１基材（剥離フィルムＣ）、２１  剥離フィルムＤ、２２  剥離フィルムＥ、３１  積層体Ａ、３２  積層体Ｂ、３３  積層体Ｃ、３４  第１粘着シート、３５  第２粘着シート、１００  積層体、５０１  ステージ、５０２  ステージ。
【図１】
2019197168.tif 000031
【図２】
2019197168.tif 000032
【図３】
2019197168.tif 000033
【図４】
2019197168.tif 000034
【図５】
2019197168.tif 000035
【図６】
2019197168.tif 000036
【図７】
2019197168.tif 000037